(57)【要約】【課題】露光メモリーに起因する画像不良を抑制でき、かつ電位安定性に優れる電子写真感光体を提供する。【解決手段】電子写真感光体１は、導電性基体２と、単層の感光層３とを備える。感光層３は、電荷発生剤と、正孔輸送剤と、電子輸送剤と、添加剤と、バインダー樹脂とを含有する。光応答時間は、０．０５ミリ秒以上０．８５ミリ秒以下である。光応答時間は、波長７８０ｎｍのパルス光が＋８００Ｖに帯電された感光層の表面に照射されてから、感光層の表面電位が＋８００Ｖから＋４００Ｖに減衰するまでの時間である。パルス光の強度は、パルス光が＋８００Ｖに帯電された感光層の前記表面に照射されてから４００ミリ秒後に、感光層の表面電位が＋８００Ｖから＋２００Ｖとなる強度である。添加剤は、紫外線吸収剤及び酸化防止剤のうち少なくとも一方を含む。【選択図】図１
2019132963.tif 000002
【特許請求の範囲】
【請求項１】
導電性基体と、単層の感光層とを備える電子写真感光体であって、
前記感光層は、電荷発生剤と、正孔輸送剤と、電子輸送剤と、添加剤と、バインダー樹脂とを含有し、
光応答時間は、０．０５ミリ秒以上０．８５ミリ秒以下であり、
前記光応答時間は、波長７８０ｎｍのパルス光が＋８００Ｖに帯電された前記感光層の表面に照射されてから、前記感光層の表面電位が＋８００Ｖから＋４００Ｖに減衰するまでの時間であり、
前記パルス光の強度は、前記パルス光が＋８００Ｖに帯電された前記感光層の前記表面に照射されてから４００ミリ秒後に、前記感光層の前記表面電位が＋８００Ｖから＋２００Ｖとなる強度であり、
前記添加剤は、紫外線吸収剤及び酸化防止剤のうち少なくとも一方を含む、電子写真感光体。
【請求項２】
前記添加剤は、ベンゾトリアゾール系紫外線吸収剤を含む、請求項１に記載の電子写真感光体。
【請求項３】
前記ベンゾトリアゾール系紫外線吸収剤は、一般式（１）で表される化合物を含む、請求項２に記載の電子写真感光体。
【化１】
2019132963.tif 000040
（前記一般式（１）中、
Ｒ1は、ハロゲン原子を有する炭素原子数１以上６以下のアルキル基、又はハロゲン原子を表し、
Ｒ2は、炭素原子数１以上１０以下のアルキル基、炭素原子数７以上２０以下のアラルキル基又は炭素原子数６以上２２以下のアリール基を表し、
ｎ及びｍは、各々独立に、０以上４以下の整数を表し、
ｎが２以上４以下の整数を表す場合、複数のＲ1は互いに同一であっても異なっていてもよく、
ｍが２以上４以下の整数を表す場合、複数のＲ2は互いに同一であっても異なっていてもよい。）
【請求項４】
前記ベンゾトリアゾール系紫外線吸収剤は、化学式（ＡＤ１）及び（ＡＤ２）で表される化合物のうちの少なくとも１種を含む、請求項３に記載の電子写真感光体。
【化２】
2019132963.tif 000041
【請求項５】
前記添加剤は、ヒンダードフェノール系酸化防止剤を含む、請求項１〜４の何れか一項に記載の電子写真感光体。
【請求項６】
前記ヒンダードフェノール系酸化防止剤は、一般式（２Ａ）及び（２Ｂ）で表される化合物のうちの少なくとも一方を含む、請求項５に記載の電子写真感光体。
【化３】
2019132963.tif 000042
（前記一般式（２Ａ）及び（２Ｂ）中、
Ｒ3及びＲ5は、各々独立に、炭素原子数３以上１０以下のアルキル基を表し、
Ｒ4は、炭素原子数１以上３以下のアルカンからｓ個の水素原子を除いた基を表し、
Ｚは、水素原子、炭素原子数１以上４以下のアルキル基又は一般式（Ｚ）で表される１価の基を表し、
ｐ及びｔは、各々独立に、１以上４以下の整数を表し、
ｑ及びｒは、各々独立に、１以上３以下の整数を表し、
ｓは、１以上４以下の整数を表し、
Ｒ3が複数ある場合、複数のＲ3は互いに同一であっても異なっていてもよく、
ｓが２以上４以下の整数を表す場合、複数のｐは互いに同一であっても異なっていてもよく、複数のｑは互いに同一であっても異なっていてもよく、複数のｒは互いに同一であっても異なっていてもよく、
ｔが２以上４以下の整数を表す場合、複数のＲ5は互いに同一であっても異なっていてもよい。）
【化４】
2019132963.tif 000043
（前記一般式（Ｚ）中、
Ｒ6は、炭素原子数１０以上３０以下のアルキル基を表し、
ｕは、１以上３以下の整数を表す。）
【請求項７】
前記ヒンダードフェノール系酸化防止剤は、化学式（ＡＤ３）、（ＡＤ４）及び（ＡＤ５）のうちの少なくとも１種を含む、請求項６に記載の電子写真感光体。
【化５】
2019132963.tif 000044
【請求項８】
前記電子輸送剤の質量ｍETMに対する前記正孔輸送剤の質量ｍHTMの比率ｍHTM／ｍETMは、１．２以上４．０以下である、請求項１〜７の何れか１項に記載の電子写真感光体。
【請求項９】
前記正孔輸送剤の質量ｍHTM、前記電子輸送剤の質量ｍETM及び前記バインダー樹脂の質量ｍRは、次に示す関係式（Ａ）を満たす、請求項１〜８の何れか一項に記載の電子写真感光体。
［（ｍHTM＋ｍETM）／ｍR］＞１．３０・・・（Ａ）
【請求項１０】
前記感光層の質量に対する前記正孔輸送剤の含有率は、３５質量％以上６５質量％以下である、請求項１〜９の何れか一項に記載の電子写真感光体。
【請求項１１】
前記紫外線吸収剤及び前記酸化防止剤の合計含有量は、前記バインダー樹脂１００質量部に対し、０．１質量部以上１５質量部以下である、請求項１〜１０の何れか１項に記載の電子写真感光体。
【請求項１２】
前記光応答時間は、０．０５ミリ秒以上０．６０ミリ秒以下である、請求項１〜１１の何れか一項に記載の電子写真感光体。
【請求項１３】
前記正孔輸送剤は、一般式（１１）〜（１８）で表される化合物のうち少なくとも１種を含む、請求項１〜１２の何れか一項に記載の電子写真感光体。
【化６】
2019132963.tif 000045
【化７】
2019132963.tif 000046
（前記一般式（１１）中、Ｑ1、Ｑ2、Ｑ3及びＱ4は、各々独立に、炭素原子数１以上６以下のアルキル基を表し、ｂ1、ｂ2、ｂ3及びｂ4は、各々独立に、０以上５以下の整数を表し、ｂ5は、０又は１を表し、
前記一般式（１２）中、Ｑ21及びＱ28は、各々独立に、炭素原子数１以上６以下のアルキル基を有してもよいフェニル基、水素原子、炭素原子数１以上６以下のアルキル基又は炭素原子数１以上６以下のアルコキシ基を表し、Ｑ22及びＱ29は、各々独立に、炭素原子数１以上６以下のアルキル基、炭素原子数１以上６以下のアルコキシ基又はフェニル基を表し、Ｑ23、Ｑ24、Ｑ25、Ｑ26及びＱ27は、各々独立に、水素原子、炭素原子数１以上６以下のアルキル基、炭素原子数１以上６以下のアルコキシ基又はフェニル基を表し、Ｑ23、Ｑ24、Ｑ25、Ｑ26及びＱ27のうちの隣接した二つが互いに結合して環を形成してもよく、ｄ1及びｄ2は、各々独立に、０以上２以下の整数を表し、ｄ3及びｄ4は、各々独立に、０以上５以下の整数を表し、
前記一般式（１３）中、Ｑ31、Ｑ32、Ｑ33及びＱ34は、各々独立に、炭素原子数１以上６以下のアルキル基又は炭素原子数１以上６以下のアルコキシ基を表し、ｅ1、ｅ2、ｅ3及びｅ4は、各々独立に、０以上５以下の整数を表し、ｅ5は、２又は３を表し、
前記一般式（１４）中、Ｑ41、Ｑ42、Ｑ43、Ｑ44、Ｑ45及びＱ46は、各々独立に、水素原子、炭素原子数１以上６以下のアルキル基、炭素原子数１以上６以下のアルコキシ基又はフェニル基を表し、Ｑ47、Ｑ48、Ｑ49及びＱ50は、各々独立に、炭素原子数１以上６以下のアルキル基、炭素原子数１以上６以下のアルコキシ基又はフェニル基を表し、ｇ1及びｇ2は、各々独立に、０以上５以下の整数を表し、ｇ3及びｇ4は、各々独立に、０以上４以下の整数を表し、ｆは、０又は１を表し、
前記一般式（１５）中、Ｑ51、Ｑ52、Ｑ53、Ｑ54、Ｑ55及びＱ56は、各々独立に、１つ以上のフェニル基を有してもよい炭素原子数２以上４以下のアルケニル基、炭素原子数１以上６以下のアルキル基、フェニル基又は炭素原子数１以上６以下のアルコキシ基を表し、ｈ3及びｈ6は、各々独立に、０以上４以下の整数を表し、ｈ1、ｈ2、ｈ4及びｈ5は、各々独立に、０以上５以下の整数を表し、
前記一般式（１６）中、Ｑ61、Ｑ62及びＱ63は、各々独立に、炭素原子数１以上６以下のアルキル基、炭素原子数１以上６以下のアルコキシ基又はフェニル基を表し、ｆ1、ｆ2及びｆ3は、各々独立に、０以上５以下の整数を表し、Ｑ64、Ｑ65及びＱ66は、各々独立に、炭素原子数１以上６以下のアルキル基を有してもよいフェニル基、水素原子、炭素原子数１以上６以下のアルキル基又は炭素原子数１以上６以下のアルコキシ基を表し、ｆ4、ｆ5及びｆ6は、各々独立に、０又は１を表し、
前記一般式（１７）中、Ｑ71、Ｑ72、Ｑ73、Ｑ74、Ｑ75及びＱ76は、各々独立に、ハロゲン原子、炭素原子数１以上６以下のアルキル基、炭素原子数１以上６以下のアルコキシ基又は炭素原子数６以上１４以下のアリール基を表し、ｎ1、ｎ2、ｎ3、ｎ4、ｎ5及びｎ6は、各々独立に、０以上５以下の整数を表し、ｘは、１以上３以下の整数を表し、ｒ及びｓは、各々独立に、０又は１を表し、
前記一般式（１８）中、Ｑ81及びＱ82は、各々独立に、炭素原子数１以上６以下のアルキル基又は炭素原子数６以上１４以下のアリール基を表し、且つＱ81及びＱ82のうち少なくとも一方は炭素原子数１以上６以下のアルキル基を表し、Ｑ83は、炭素原子数１以上６以下のアルキル基、炭素原子数１以上６以下のアルコキシ基、炭素原子数７以上２０以下のアラルキル基又は炭素原子数６以上１４以下のアリール基を表し、ｍは、０以上５以下の整数を表し、ｐは、０以上２以下の整数を表す。）
【請求項１４】
前記一般式（１１）中、Ｑ1、Ｑ2、Ｑ3及びＱ4は、各々独立に、炭素原子数１以上３以下のアルキル基を表し、ｂ1、ｂ2、ｂ3及びｂ4は、各々独立に、０又は１を表し、ｂ5は、０又は１を表し、
前記一般式（１２）中、Ｑ21及びＱ28は、各々独立に、炭素原子数１以上６以下のアルキル基を有してもよいフェニル基、又は水素原子を表し、Ｑ22及びＱ29は、各々独立に、炭素原子数１以上６以下のアルキル基を表し、Ｑ23、Ｑ24、Ｑ25、Ｑ26及びＱ27は、各々独立に、水素原子、炭素原子数１以上６以下のアルキル基、又は炭素原子数１以上６以下のアルコキシ基を表し、Ｑ23、Ｑ24、Ｑ25、Ｑ26及びＱ27のうちの隣接した二つが互いに結合して炭素原子数５以上７以下のシクロアルカンを形成してもよく、ｄ1及びｄ2は、各々独立に、０以上２以下の整数を表し、ｄ3及びｄ4は、各々独立に、０又は１を表し、
前記一般式（１３）中、Ｑ31、Ｑ32、Ｑ33及びＱ34は、各々独立に、炭素原子数１以上６以下のアルキル基を表し、ｅ1、ｅ2、ｅ3及びｅ4は、各々独立に、０又は１を表し、ｅ5は、２又は３を表し、
前記一般式（１４）中、Ｑ41、Ｑ42、Ｑ43、Ｑ44、Ｑ45及びＱ46は、各々独立に、水素原子又は炭素原子数１以上６以下のアルキル基を表し、ｇ1及びｇ2は、各々、０を表し、ｇ3及びｇ4は、各々、０を表し、ｆは、０又は１を表し、
前記一般式（１５）中、Ｑ51、Ｑ52、Ｑ53、Ｑ54、Ｑ55及びＱ56は、各々独立に、１つ以上のフェニル基を有してもよい炭素原子数２以上４以下のアルケニル基又は炭素原子数１以上６以下のアルキル基を表し、ｈ3及びｈ6は、各々、０を表し、ｈ1、ｈ2、ｈ4及びｈ5は、各々独立に、０以上２以下の整数を表し、
前記一般式（１６）中、Ｑ61、Ｑ62及びＱ63は、各々独立に、炭素原子数１以上６以下のアルキル基を表し、ｆ1、ｆ2及びｆ3は、各々独立に、０又は１を表し、Ｑ64、Ｑ65及びＱ66は、各々、水素原子を表し、ｆ4、ｆ5及びｆ6は、各々、０を表し、
前記一般式（１７）中、Ｑ71、Ｑ72、Ｑ73、Ｑ74、Ｑ75及びＱ76は、各々独立に、炭素原子数１以上６以下のアルキル基を表し、ｎ1、ｎ2、ｎ3、ｎ4、ｎ5及びｎ6は、各々独立に、０又は１を表し、ｘは、２を表し、ｒ及びｓは、各々、０を表し、
前記一般式（１８）中、Ｑ81及びＱ82のうち少なくとも一方は炭素原子数１以上６以下のアルキル基を表し、他方は炭素原子数６以上１４以下のアリール基を表し、ｍは、０を表し、ｐは、１を表す、請求項１３に記載の電子写真感光体。
【請求項１５】
前記一般式（１１）〜（１８）で表される化合物のうち少なくとも１種は、化学式（１４−ＨＴ１）、（１４−ＨＴ２）、（１２−ＨＴ３）、（１２−ＨＴ４）、（１２−ＨＴ５）、（１２−ＨＴ６）、（１６−ＨＴ７）、（１１−ＨＴ８）、（１１−ＨＴ９）、（１２−ＨＴ１０）、（１２−ＨＴ１１）、（１２−ＨＴ１２）、（１５−ＨＴ１３）、（１５−ＨＴ１４）、（１５−ＨＴ１５）、（１３−ＨＴ１６）、（１３−ＨＴ１７）、（１２−ＨＴ１８）、（１７−ＨＴ１９）及び（１８−ＨＴ２１）で表される化合物のうち少なくとも１種である、請求項１３又は１４に記載の電子写真感光体。
【化８】
2019132963.tif 000047
【化９】
2019132963.tif 000048
【化１０】
2019132963.tif 000049
【請求項１６】
前記電子輸送剤は、一般式（２１）、（２２）及び（２３）で表される化合物のうち少なくとも１種を含む、請求項１〜１５の何れか一項に記載の電子写真感光体。
【化１１】
2019132963.tif 000050
（前記一般式（２１）中、Ｒ11及びＲ12は、各々独立に、炭素原子数１以上６以下のアルキル基、炭素原子数１以上６以下のアルコキシ基、炭素原子数６以上１４以下のアリール基又は炭素原子数７以上２０以下のアラルキル基を表し、
前記一般式（２２）中、Ｒ21、Ｒ22及びＲ23は、各々独立に、ハロゲン原子、炭素原子数１以上６以下のアルキル基、炭素原子数１以上６以下のアルコキシ基、ハロゲン原子を有してもよい炭素原子数６以上１４以下のアリール基、炭素原子数７以上２０以下のアラルキル基又は５員以上１４員以下の複素環基を表し、
前記一般式（２３）中、Ｒ31及びＲ32は、各々独立に、ハロゲン原子、炭素原子数１以上６以下のアルキル基、炭素原子数１以上６以下のアルコキシ基、アミノ基、又は置換基を有してもよい炭素原子数６以上１４以下のアリール基を表す。）
【請求項１７】
前記電子輸送剤は、化学式（ＥＴ１）、（ＥＴ２）及び（ＥＴ３）で表される化合物のうち少なくとも１種を含む、請求項１６に記載の電子写真感光体。
【化１２】
2019132963.tif 000051
【請求項１８】
請求項１〜１７の何れか一項に記載の電子写真感光体を備える、プロセスカートリッジ。
【請求項１９】
像担持体と、
前記像担持体の表面を帯電する帯電部と、
帯電された前記像担持体の前記表面を露光して、前記像担持体の前記表面に静電潜像を形成する露光部と、
前記静電潜像をトナー像として現像する現像部と、
前記トナー像を前記像担持体から被転写体へ転写する転写部と
を備える画像形成装置であって、
前記帯電部は、前記像担持体の前記表面を正極性に帯電し、
前記像担持体は、請求項１〜１７の何れか一項に記載の電子写真感光体である、画像形成装置。
【請求項２０】
前記像担持体の前記表面における所定の箇所が前記露光部によって露光されてから前記現像部によって現像されるまでの時間は、１００ミリ秒以下である、請求項１９に記載の画像形成装置。
【請求項２１】
前記トナー像を前記被転写体に転写し終えた前記像担持体の前記表面の領域は、除電されることなく、前記帯電部によって再び帯電される、請求項１９又は２０に記載の画像形成装置。
【発明の詳細な説明】
【技術分野】
【０００１】
本発明は、電子写真感光体、プロセスカートリッジ及び画像形成装置に関する。
【背景技術】
【０００２】
電子写真感光体は、電子写真方式の画像形成装置に用いられる。電子写真感光体としては、例えば、積層型電子写真感光体又は単層型電子写真感光体が用いられる。電子写真感光体は、感光層を備える。積層型電子写真感光体は、感光層として、電荷発生の機能を有する電荷発生層と、電荷輸送の機能を有する電荷輸送層とを備える。単層型電子写真感光体は、感光層として、電荷発生の機能と電荷輸送の機能とを有する単層の感光層を備える。
【０００３】
特許文献１には、硬化性樹脂と特定の電荷輸送材料とを含有する保護層で感光層を被覆した感光体によって画像ゴーストを抑制できるとされている。
【先行技術文献】
【特許文献】
【０００４】
【特許文献１】特開２００３−１８６２２２号公報
【発明の概要】
【発明が解決しようとする課題】
【０００５】
しかし、特許文献１に記載の電子写真感光体は、電位安定性が不十分であり、かつ画像ゴーストの抑制についても改善の余地があることが本発明者らの検討により判明した。
【０００６】
本発明は、上述の課題に鑑みてなされたものであり、その目的は、露光メモリーに起因する画像不良を抑制でき、かつ電位安定性に優れる感光体を提供することである。また、本発明の別の目的は、露光メモリーに起因する画像不良を抑制でき、かつ電位安定性に優れる画像形成装置及びプロセスカートリッジを提供することである。
【課題を解決するための手段】
【０００７】
本発明の電子写真感光体は、導電性基体と、単層の感光層とを備える。前記感光層は、電荷発生剤と、正孔輸送剤と、電子輸送剤と、添加剤と、バインダー樹脂とを含有する。光応答時間は、０．０５ミリ秒以上０．８５ミリ秒以下である。前記光応答時間は、波長７８０ｎｍのパルス光が＋８００Ｖに帯電された前記感光層の表面に照射されてから、前記感光層の表面電位が＋８００Ｖから＋４００Ｖに減衰するまでの時間である。前記パルス光の強度は、前記パルス光が＋８００Ｖに帯電された前記感光層の前記表面に照射されてから４００ミリ秒後に、前記感光層の前記表面電位が＋８００Ｖから＋２００Ｖとなる強度である。前記添加剤は、紫外線吸収剤及び酸化防止剤のうち少なくとも一方を含む。
【０００８】
本発明のプロセスカートリッジは、上述の電子写真感光体を備える。
【０００９】
本発明の画像形成装置は、像担持体と、帯電部と、露光部と、現像部と、転写部とを備える。前記帯電部は、前記像担持体の表面を帯電する。前記露光部は、帯電された前記像担持体の前記表面を露光して、前記像担持体の前記表面に静電潜像を形成する。前記現像部は、前記静電潜像をトナー像として現像する。前記転写部は、前記トナー像を前記像担持体から被転写体へ転写する。前記帯電部は、前記像担持体の前記表面を正極性に帯電する。前記像担持体は、上述の電子写真感光体である。
【発明の効果】
【００１０】
本発明の電子写真感光体によれば、露光メモリーに起因する画像不良を抑制でき、かつ電位安定性に優れる。また、本発明のプロセスカートリッジ及び画像形成装置は、露光メモリーに起因する画像不良を抑制でき、かつ電位安定性に優れる。
【図面の簡単な説明】
【００１１】
【図１】（ａ）及び（ｂ）は、それぞれ、本発明の第１実施形態に係る電子写真感光体の一例を示す部分断面図である。
【図２】感光層の表面電位の減衰曲線を示すグラフ図である。
【図３】本発明の第２実施形態に係る画像形成装置の一例を示す図である。
【図４】光応答時間の測定装置を示す図である。
【図５】評価用画像を示す図である。
【図６】露光メモリーに起因する画像不良が発生した画像を示す図である。
【発明を実施するための形態】
【００１２】
以下、本発明の実施形態について詳細に説明する。本発明は、以下の実施形態に何ら限定されない。本発明は、本発明の目的の範囲内で、適宜変更を加えて実施できる。なお、説明が重複する箇所については、適宜説明を省略する場合があるが、発明の要旨は限定されない。
【００１３】
以下、化合物名の後に「系」を付けて、化合物及びその誘導体を包括的に総称する場合がある。また、化合物名の後に「系」を付けて重合体名を表す場合には、重合体の繰返し単位が化合物又はその誘導体に由来することを意味する。
【００１４】
以下、ハロゲン原子、炭素原子数１０以上３０以下のアルキル基、炭素原子数１５以上２５以下のアルキル基、炭素原子数１以上１０以下のアルキル基、炭素原子数１以上８以下のアルキル基、炭素原子数１以上６以下のアルキル基、炭素原子数１以上５以下のアルキル基、炭素原子数１以上４以下のアルキル基、炭素原子数１以上３以下のアルキル基、炭素原子数１、４又は８のアルキル基、炭素原子数３以上１０以下のアルキル基、炭素原子数３以上５以下のアルキル基、炭素原子数２以上４以下のアルケニル基、炭素原子数１以上６以下のアルコキシ基、炭素原子数１以上３以下のアルコキシ基、炭素原子数６以上１４以下のアリール基、炭素原子数６以上１０以下のアリール基、炭素原子数７以上２０以下のアラルキル基、炭素原子数７以上１６以下のアラルキル基、複素環基は、何ら規定していなければ、それぞれ次の意味である。
【００１５】
ハロゲン原子としては、例えば、フッ素原子、塩素原子、臭素原子及びヨウ素原子が挙げられる。
【００１６】
炭素原子数１０以上３０以下のアルキル基及び炭素原子数１５以上２５以下のアルキル基は、各々、直鎖状又は分枝鎖状で非置換である。炭素原子数１０以上３０以下のアルキル基としては、例えば、ドデシル基、トリデシル基、テトラデシル基、ペンタデシル基、ヘキサデシル基、ヘプタデシル基、オクタデシル基、ノナデシル基及びエイコシル基が挙げられる。炭素原子数１５以上２５以下のアルキル基の例は、炭素原子数１０以上３０以下のアルキル基の例として述べた基のうち、炭素原子数が１５以上２５以下である基である。
【００１７】
炭素原子数１以上１０以下のアルキル基、炭素原子数１以上８以下のアルキル基、炭素原子数１以上６以下のアルキル基、炭素原子数１以上５以下のアルキル基、炭素原子数１以上４以下のアルキル基、炭素原子数１以上３以下のアルキル基、炭素原子数１、４又は８のアルキル基、炭素原子数３以上１０以下のアルキル基、及び炭素原子数３以上５以下のアルキル基は、各々、直鎖状又は分枝鎖状で非置換である。炭素原子数１以上１０以下のアルキル基としては、例えば、メチル基、エチル基、ｎ−プロピル基、イソプロピル基、ｎ−ブチル基、ｓｅｃ−ブチル基、ｔｅｒｔ−ブチル基、ペンチル基、イソペンチル基、１，１−ジメチルプロピル基、ネオペンチル基、ヘキシル基、ヘプチル基及びオクチル基が挙げられる。炭素原子数１以上８以下のアルキル基の例は、炭素原子数１以上１０以下のアルキル基の例として述べた基のうち、炭素原子数が１以上８以下である基である。炭素原子数１以上６以下のアルキル基の例は、炭素原子数１以上１０以下のアルキル基の例として述べた基のうち、炭素原子数が１以上６以下である基である。炭素原子数１以上５以下のアルキル基の例は、炭素原子数１以上１０以下のアルキル基の例として述べた基のうち、炭素原子数が１以上５以下である基である。炭素原子数１以上４以下のアルキル基の例は、炭素原子数１以上１０以下のアルキル基の例として述べた基のうち、炭素原子数が１以上４以下である基である。炭素原子数１以上３以下のアルキル基の例は、炭素原子数１以上１０以下のアルキル基の例として述べた基のうち、炭素原子数が１以上３以下である基である。炭素原子数１、４又は８のアルキル基の例は、炭素原子数１以上１０以下のアルキル基の例として述べた基のうち、炭素原子数が１、４又は８である基である。炭素原子数３以上１０以下のアルキル基の例は、炭素原子数１以上１０以下のアルキル基の例として述べた基のうち、炭素原子数が３以上１０以下である基である。炭素原子数３以上５以下のアルキル基の例は、炭素原子数１以上１０以下のアルキル基の例として述べた基のうち、炭素原子数が３以上５以下である基である。
【００１８】
炭素原子数２以上４以下のアルケニル基は、直鎖状又は分岐状で非置換である。炭素原子数２以上４以下のアルケニル基は、１つ又は２つの二重結合を有する。炭素原子数２以上４以下のアルケニル基としては、例えば、エテニル基、プロペニル基、ブテニル基及びブタジエニル基が挙げられる。
【００１９】
炭素原子数１以上６以下のアルコキシ基、炭素原子数１以上３以下のアルコキシ基は、直鎖状又は分枝鎖状で非置換である。炭素原子数１以上６以下のアルコキシ基としては、例えば、メトキシ基、エトキシ基、ｎ−プロポキシ基、イソプロポキシ基、ｎ−ブトキシ基、ｓｅｃ−ブトキシ基、ｔｅｒｔ−ブトキシ基、ペンチルオキシ基、イソペンチルオキシ基、ネオペンチルオキシ基、ヘキシルオキシ基が挙げられる。炭素原子数１以上３以下のアルコキシ基の例は、炭素原子数１以上６以下のアルコキシ基の例として述べた基のうち、炭素原子数が１以上３以下である基である。
【００２０】
炭素原子数６以上１４以下のアリール基、炭素原子数６以上１０以下のアリール基は、各々、非置換である。炭素原子数６以上１４以下のアリール基としては、例えば、フェニル基、ナフチル基、インダセニル基、ビフェニレニル基、アセナフチレニル基、アントリル基及びフェナントリル基が挙げられる。炭素原子数６以上１０以下のアリール基としては、例えば、フェニル基及びナフチル基が挙げられる。
【００２１】
炭素原子数７以上２０以下のアラルキル基、炭素原子数７以上１６以下のアラルキル基は、非置換である。炭素原子数７以上２０以下のアラルキル基は、例えば、炭素原子数６以上１４以下のアリール基を有する炭素原子数１以上６以下のアルキル基である。炭素原子数７以上１６以下のアラルキル基は、例えば、炭素原子数６以上１４以下のアリール基を有する炭素原子数１又は２のアルキル基である。
【００２２】
複素環基として、例えば、５員以上１４員以下の複素環基が挙げられる。５員以上１４員以下の複素環基は、炭素原子以外にヘテロ原子を少なくとも１個含み、非置換である。ヘテロ原子は、窒素原子、硫黄原子及び酸素原子からなる群から選択される１種以上である。５員以上１４員以下の複素環基は、例えば、炭素原子以外に１個以上３個以下のヘテロ原子を含む５員又は６員の単環の複素環（以下、複素環（Ｈ）と記載することがある）を含む複素環基；複素環（Ｈ）が２個縮合した複素環基；複素環（Ｈ）と、５員又は６員の単環の炭化水素環とが縮合した複素環基；複素環（Ｈ）が３個縮合した複素環基；複素環（Ｈ）２個と、５員又は６員の単環の炭化水素環１個とが縮合した複素環基；又は複素環（Ｈ）１個と、５員又は６員の単環の炭化水素環２個とが縮合した複素環基が挙げられる。５員以上１４員以下の複素環基の具体例としては、ピペリジニル基、ピペラジニル基、モルホリニル基、チオフェニル基、フラニル基、ピロリル基、イミダゾリル基、ピラゾリル基、イソチアゾリル基、イソオキサゾリル基、オキサゾリル基、イソオキサゾリル基、チアゾリル基、イソチアゾリル基、フラザニル基、ピラニル基、ピリジル基、ピリダジニル基、ピリミジニル基、ピラジニル基、インドリル基、１Ｈ−インダゾリル基、イソインドリル基、クロメニル基、キノリニル基、イソキノリニル基、プリニル基、プテリジニル基、トリアゾリル基、テトラゾリル基、４Ｈ−キノリジニル基、ナフチリジニル基、ベンゾフラニル基、１，３−ベンゾジオキソリル基、ベンゾオキサゾリル基、ベンゾチアゾリル基、ベンズイミダゾリル基、カルバゾリル基、フェナントリジニル基、アクリジニル基、フェナジニル基及びフェナントロリニル基が挙げられる。
【００２３】
炭素原子数５以上７以下のシクロアルカンは、非置換である。炭素原子数５以上７以下のシクロアルカンとしては、例えば、シクロペンタン、シクロヘキサン及びシクロヘプタンが挙げられる。
【００２４】
＜第１実施形態：電子写真感光体＞
第１実施形態は電子写真感光体（以下、感光体と記載することがある）に関する。図１を参照して、感光体１の構造について説明する。図１は、第１実施形態に係る感光体１の一例を示す断面図である。
【００２５】
図１（ａ）に示すように、感光体１は、例えば、導電性基体２と感光層３とを備える。感光層３は単層（一層）である。感光体１は、単層の感光層３を備える単層型電子写真感光体である。
【００２６】
図１（ｂ）に示すように、感光体１は、導電性基体２と、感光層３と、中間層４（下引き層）とを備えてもよい。中間層４は、導電性基体２と感光層３との間に設けられる。図１（ａ）に示すように、感光層３は導電性基体２上に直接設けられてもよい。或いは、図１（ｂ）に示すように、感光層３は導電性基体２上に中間層４を介して設けられてもよい。中間層４は、一層であってもよく、複数の層であってもよい。
【００２７】
感光体１は、導電性基体２と、感光層３と、保護層（不図示）とを備えてもよい。保護層は、感光層３上に設けられる。保護層は、一層であってもよく、複数の層であってもよい。
【００２８】
感光層３の厚さは、特に限定されない。感光層３の厚さは、５μｍ以上１００μｍ以下であることが好ましく、１０μｍ以上５０μｍ以下であることがより好ましい。以上、図１を参照して、感光体１の構造について説明した。以下、感光体について更に詳細に説明する。
【００２９】
＜感光層＞
感光層は、電荷発生剤と、正孔輸送剤と、電子輸送剤と、添加剤と、バインダー樹脂とを含有する。
【００３０】
（光応答時間）
感光体の光応答時間は、０．０５ミリ秒以上０．８５ミリ秒以下である。光応答時間は、波長７８０ｎｍのパルス光が＋８００Ｖに帯電された感光層の表面に照射されてから、感光層の表面電位が＋８００Ｖから＋４００Ｖに減衰するまでの時間である。パルス光の光強度は、波長７８０ｎｍのパルス光が＋８００Ｖに帯電された感光層の表面に照射されてから４００ミリ秒後に、感光層の表面電位が＋８００Ｖから＋２００Ｖとなる強度に設定される。
【００３１】
図２を用いて光応答時間を説明する。図２は、感光層の表面電位の減衰曲線を示す。縦軸は、感光層の表面電位（単位：Ｖ）を示す。横軸は、時間を示す。感光層の表面電位の減衰曲線では、パルス光が感光層の表面に照射された時点を０．００ミリ秒とする。感光層の表面電位の減衰曲線が示すように、パルス光が＋８００Ｖに帯電された感光層の表面に照射されてから４００ミリ秒後に、感光層の表面電位は＋８００Ｖから＋２００Ｖに減衰する。このとき、パルス光が＋８００Ｖに帯電された感光層の表面に照射されてから、感光層の表面電位が＋８００Ｖから＋４００Ｖに減衰するまでの時間τを光応答時間とする。
【００３２】
感光体の光応答時間が０．０５ミリ秒以上０．８５ミリ秒以下であると、露光メモリーに起因する画像不良を抑制でき、かつ電位安定性に優れる。ここで、露光メモリーは、画像形成時の露光の影響によって、前の周の露光領域に対応する感光体の表面の領域の帯電電位が、前の周の非露光領域に対応する感光体の表面の領域よりも低下する現象である。露光メモリーが発生すると、形成画像において、感光体の前の周の露光領域に対応する領域が黒ずむ画像不良が発生する。感光体の光応答時間が０．８５ミリ秒を超えると、感光層内に電荷（特に正孔）が残留し易くなる。そのため、露光メモリーに起因する画像不良が発生し、かつ電位安定性が低下する。なお、感光体が光応答するためにはある程度の時間が必要であることから、感光体の光応答時間の下限は、０．０５ミリ秒とすることができる。
【００３３】
露光メモリーに起因する画像不良の発生をより効果的に抑制するためには、感光体の光応答時間の上限は、０．６０ミリ秒であることが好ましく、０．４５ミリ秒であることがより好ましく、０．４０ミリ秒であることが更に好ましい。
【００３４】
感光体の光応答時間は、実施例に記載の方法で測定される。感光体の光応答時間は、例えば、正孔輸送剤の種類を変更することにより、調整することができる。また、感光体の光応答時間は、例えば、電子輸送剤の種類を変更することによっても、調整することができる。また、感光体の光応答時間は、例えば、添加剤の種類を変更することによっても、調整することができる。また、感光体の光応答時間は、例えば、感光層の質量に対する正孔輸送剤の含有率を変更することによっても調整することができる。また、感光体の光応答時間は、例えば、電子輸送剤の質量ｍETMに対する正孔輸送剤の質量ｍHTMの比率ｍHTM／ｍETMを変更することによっても調整することができる。
【００３５】
（添加剤）
添加剤は、紫外線吸収剤及び酸化防止剤のうち少なくとも一方を含む。添加剤が紫外線吸収剤及び酸化防止剤のうち少なくとも一方を含むことで、感光体の電位安定性を向上させることができる。その理由は、以下のように推測される。感光体は、製造時や交換時に晒される光に含まれる紫外線、又は使用時に漏れ込んでくる光に含まれる紫外線により、正孔輸送剤などに変質が生じる。これに対し、感光体が、添加剤として紫外線吸収剤を含むことで、紫外線に起因する正孔輸送剤などの変質を抑制することができ、その結果、感光体の電位安定性が向上する。また、感光体は、感光層にラジカルが発生すると、感光層内の電荷の輸送がラジカルによってトラップされることで残留電荷が発生し、表面が帯電し難くなる。これに対し、感光層が、添加剤として酸化防止剤を含むことで、感光層で発生したラジカルを捕捉することができる。その結果、感光層において、ラジカルの発生に起因する残留電荷が低減するため、感光体の電位安定性が向上する。
【００３６】
紫外線吸収剤としては、例えば、ベンゾトリアゾール系紫外線吸収剤、トリアジン系紫外線吸収剤及びベンゾフェノン系紫外線吸収剤が挙げられる。ベンゾトリアゾール系紫外線吸収剤、トリアジン系紫外線吸収剤及びベンゾフェノン系紫外線吸収剤は、各々、ベンゾトリアゾール構造を有する紫外線吸収剤、トリアジン構造を有する紫外線吸収剤、及びベンゾフェノン構造を有する紫外線吸収剤である。感光体の電位安定性をより向上させるためには、添加剤は、ベンゾトリアゾール系紫外線吸収剤を含むことが好ましい。ベンゾトリアゾール系紫外線吸収剤は、一般式（１）で表される化合物（以下、化合物（１）と記載することがある）を含むことが好ましい。感光層は、紫外線吸収剤の１種のみを含有してもよく、紫外線吸収剤の２種以上を含有してもよい。
【００３７】
【化１】
2019132963.tif 000003
【００３８】
一般式（１）中、Ｒ1は、ハロゲン原子を有する炭素原子数１以上６以下のアルキル基、又はハロゲン原子を表す。Ｒ2は、炭素原子数１以上１０以下のアルキル基、炭素原子数７以上２０以下のアラルキル基又は炭素原子数６以上２２以下のアリール基を表す。ｎ及びｍは、各々独立に、０以上４以下の整数を表す。ｎが２以上４以下の整数を表す場合、複数のＲ1は互いに同一であっても異なっていてもよい。ｍが２以上４以下の整数を表す場合、複数のＲ2は互いに同一であっても異なっていてもよい。
【００３９】
一般式（１）中のＲ1で表されるハロゲン原子を有する炭素原子数１以上６以下のアルキル基としては、ハロゲン原子を有する炭素原子数１以上３以下のアルキル基が好ましく、塩素原子を有する炭素原子数１以上３以下のアルキル基が好ましい。Ｒ1で表されるハロゲン原子としては、フッ素原子又は塩素原子が好ましく、塩素原子がより好ましい。一般式（１）中のＲ1は、ハロゲン原子を表すことが好ましい。
【００４０】
一般式（１）中のＲ2で表される炭素原子数１以上１０以下のアルキル基としては、炭素原子数１以上８以下のアルキル基が好ましく、炭素原子数１、４又は８のアルキル基がより好ましく、メチル基、ｔｅｒｔ−ブチル基又はｔｅｒｔ−オクチル基が更に好ましい。Ｒ2で表される炭素原子数７以上２０以下のアラルキル基としては、炭素原子数７以上１６以下のアラルキル基が好ましい。Ｒ2で表される炭素原子数６以上２２以下のアリール基としては、炭素原子数６以上１４以下のアリール基が好ましい。一般式（１）中のＲ2は、炭素原子数１以上１０以下のアルキル基を表すことが好ましい。
【００４１】
一般式（１）中、ｎは、０又は１を表すことが好ましい。ｍは、１又は２を表すことが好ましい。
【００４２】
化合物（１）としては、化学式（ＡＤ１）又は（ＡＤ２）で表される化合物（以下、化合物（ＡＤ１）又は（ＡＤ２）と記載することがある）が好ましい。化学式（ＡＤ１）中、ｔ−Ｃ4Ｈ9は、ｔｅｒｔ−ブチル基を表す。
【００４３】
【化２】
2019132963.tif 000004
【００４４】
酸化防止剤としては、例えば、ヒンダードフェノール系酸化防止剤、ヒンダードアミン系酸化防止剤、硫黄系酸化防止剤及びリン系酸化防止剤が挙げられる。ヒンダードフェノール系酸化防止剤、ヒンダードアミン系酸化防止剤、硫黄系酸化防止剤及びリン酸系酸化防止剤は、各々、ヒンダードフェノール構造を有する酸化防止剤、ヒンダードアミン構造を有する酸化防止剤、硫黄原子を有する酸化防止剤、及びリン原子を有する酸化防止剤である。感光体の電位安定性をより向上させるためには、添加剤は、ヒンダードフェノール系酸化防止剤を含むことが好ましい。ヒンダードフェノール系酸化防止剤は、一般式（２Ａ）又は（２Ｂ）で表される化合物（以下、化合物（２Ａ）又は（２Ｂ）と記載することがある）を含むことが好ましい。感光層は、酸化防止剤の１種のみを含有してもよく、酸化防止剤の２種以上を含有してもよい。
【００４５】
【化３】
2019132963.tif 000005
【００４６】
一般式（２Ａ）及び（２Ｂ）中、Ｒ3及びＲ5は、各々独立に、炭素原子数３以上１０以下のアルキル基を表す。Ｒ4は、炭素原子数１以上３以下のアルカンからｓ個の水素原子を除いた基を表す。Ｚは、水素原子、炭素原子数１以上４以下のアルキル基又は一般式（Ｚ）で表される１価の基を表す。ｐ及びｔは、各々独立に、１以上４以下の整数を表す。ｑ及びｒは、各々独立に、１以上３以下の整数を表す。ｓは、１以上４以下の整数を表す。Ｒ3が複数ある場合（即ち、ｐ及びｓの少なくとも一方が２以上４以下の整数を表す場合）、複数のＲ3は互いに同一であっても異なっていてもよい。ｓが２以上４以下の整数を表す場合、複数のｐは互いに同一であっても異なっていてもよく、複数のｑは互いに同一であっても異なっていてもよく、複数のｒは互いに同一であっても異なっていてもよい。ｔが２以上４以下の整数を表す場合、複数のＲ5は互いに同一であっても異なっていてもよい。
【００４７】
【化４】
2019132963.tif 000006
【００４８】
一般式（Ｚ）中、Ｒ6は、炭素原子数１０以上３０以下のアルキル基を表す。ｕは、１以上３以下の整数を表す。
【００４９】
一般式（２Ａ）及び（２Ｂ）中、Ｒ3及びＲ5は、各々独立に、炭素原子数３以上１０以下のアルキル基を表すことが好ましく、炭素原子数３以上５以下のアルキル基を表すことがより好ましく、炭素原子数３以上５以下の分岐状のアルキル基を表すことが更に好ましく、ｔｅｒｔ−ブチル基を表すことが特に好ましい。
【００５０】
一般式（２Ａ）中、Ｒ4が表す基は、例えば、ｓが１の場合は炭素原子数１以上３以下のアルキル基であり、ｓが２の場合は炭素原子数１以上３以下のアルカンジイル基であり、ｓが３の場合は炭素原子数１以上３以下のアルカントリイル基であり、ｓが４の場合は炭素原子数１以上３以下のアルカンテトライル基である。Ｒ4は、メチル基からｓ個の水素原子を除いた基を表すことが好ましい。即ち、Ｒ4は、ｓが１の場合はメチル基を表し、ｓが２の場合はメタンジイル基を表し、ｓが３の場合はメタントリイル基を表し、ｓが４の場合はメタンテトライル基を表すことが好ましい。
【００５１】
一般式（２Ａ）中、Ｚは、メチル基又は一般式（Ｚ）で表される１価の基を表すことが好ましい。
【００５２】
一般式（２Ａ）及び（２Ｂ）中、ｐ及びｔは、１以上３以下の整数を表すことが好ましく、２を表すことがより好ましい。
【００５３】
一般式（２Ａ）中、ｑは、２を表すことが好ましい。ｒは、１を表すことが好ましい。ｓは、４を表すことが好ましい。
【００５４】
一般式（Ｚ）中、ｕは、２を表すことが好ましい。Ｒ6は、炭素原子数１５以上２５以下のアルキル基を表すことがより好ましく、オクタデシル基を表すことが更に好ましい。
【００５５】
ヒンダードフェノール系酸化防止剤は、化学式（ＡＤ３）、（ＡＤ４）及び（ＡＤ５）で表される化合物のうち少なくとも１種を含むことが好ましい。以下、化学式（ＡＤ３）、（ＡＤ４）及び（ＡＤ５）で表される化合物の各々を化合物（ＡＤ３）、（ＡＤ４）及び（ＡＤ５）と記載することがある。
【００５６】
【化５】
2019132963.tif 000007
【００５７】
感光層は、添加剤として、紫外線吸収剤及び酸化防止剤の１種のみを含有してもよく、紫外線吸収剤及び酸化防止剤の２種以上（例えば、化合物（ＡＤ１）及び（ＡＤ３）の２種）を含有してもよい。
【００５８】
感光体の電位安定性を向上させるためには、紫外線吸収剤及び酸化防止剤の合計含有量は、バインダー樹脂１００質量部に対して、０．１質量部以上であることが好ましく、０．５質量部以上であることがより好ましく、３質量部以上であることが更に好ましい。感光体の電位安定性を向上させるためには、紫外線吸収剤及び酸化防止剤の合計含有量は、バインダー樹脂１００質量部に対して、１５質量部以下であることが好ましく、１０質量部以下であることがより好ましく、７質量部以下であることが更に好ましい。
【００５９】
感光体の電位安定性を向上させるためには、感光層の質量に対する紫外線吸収剤及び酸化防止剤の合計含有率は、０．２質量％以上が好ましく、１．０質量％以上がより好ましい。感光体の電位安定性を向上させるためには、感光層の質量に対する紫外線吸収剤及び酸化防止剤の合計含有率は、７質量％以下が好ましく、３質量％以下がより好ましい。
【００６０】
感光層は、添加剤として、紫外線吸収剤及び酸化防止剤のうち少なくとも一方に加えて、それ以外の添加剤（以下、その他の添加剤と記載することがある）を更に含有してもよい。その他の添加剤としては、例えば、軟化剤、表面改質剤、増量剤、増粘剤、分散安定剤、ワックス、アクセプター、ドナー、界面活性剤、可塑剤、増感剤及びレベリング剤が挙げられる。
【００６１】
（正孔輸送剤）
正孔輸送剤としては、例えば、トリフェニルアミン誘導体、ジアミン誘導体（例えば、Ｎ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体又はジ（アミノフェニルエテニル）ベンゼン誘導体）、オキサジアゾール系化合物（例えば、２，５−ジ（４−メチルアミノフェニル）−１，３，４−オキサジアゾール）、スチリル系化合物（例えば、９−（４−ジエチルアミノスチリル）アントラセン）、カルバゾール系化合物（例えば、ポリビニルカルバゾール）、有機ポリシラン化合物、ピラゾリン系化合物（例えば、１−フェニル−３−（ｐ−ジメチルアミノフェニル）ピラゾリン）、ヒドラゾン系化合物、インドール系化合物、オキサゾール系化合物、イソオキサゾール系化合物、チアゾール系化合物、チアジアゾール系化合物、イミダゾール系化合物、ピラゾール系化合物及びトリアゾール系化合物が挙げられる。感光層は、正孔輸送剤の１種のみを含有してもよく、正孔輸送剤の２種以上を含有してもよい。
【００６２】
露光メモリーに起因する画像不良をより効果的に抑制するためには、正孔輸送剤は、一般式（１１）〜（１８）で表される化合物のうち少なくとも１種を含むことが好ましい。以下、一般式（１１）〜（１８）で表される化合物を、各々、化合物（１１）〜（１８）と記載することがある。
【００６３】
化合物（１１）について説明する。一般式（１１）中、Ｑ1、Ｑ2、Ｑ3及びＱ4は、各々独立に、炭素原子数１以上６以下のアルキル基を表す。ｂ1、ｂ2、ｂ3及びｂ4は、各々独立に、０以上５以下の整数を表す。ｂ5は、０又は１を表す。
【００６４】
【化６】
2019132963.tif 000008
【００６５】
ｂ1が２以上５以下の整数を表す場合、複数のＱ1は互いに同一であっても異なっていてもよい。ｂ2が２以上５以下の整数を表す場合、複数のＱ2は互いに同一であっても異なっていてもよい。ｂ3が２以上５以下の整数を表す場合、複数のＱ3は互いに同一であっても異なっていてもよい。ｂ4が２以上５以下の整数を表す場合、複数のＱ4は互いに同一であっても異なっていてもよい。
【００６６】
一般式（１１）中のＱ1、Ｑ2、Ｑ3及びＱ4が表す炭素原子数１以上６以下のアルキル基としては、炭素原子数１以上３以下のアルキル基が好ましく、メチル基がより好ましい。
【００６７】
一般式（１１）中、Ｑ1、Ｑ2、Ｑ3及びＱ4は、各々独立に、炭素原子数１以上３以下のアルキル基を表すことが好ましい。ｂ1、ｂ2、ｂ3及びｂ4は、各々独立に、０又は１を表すことが好ましい。
【００６８】
化合物（１１）として好ましくは、化学式（１１−ＨＴ８）及び（１１−ＨＴ９）で表される化合物（以下、それぞれを化合物（１１−ＨＴ８）及び（１１−ＨＴ９）と記載することがある）が挙げられる。
【００６９】
【化７】
2019132963.tif 000009
【００７０】
化合物（１２）について説明する。一般式（１２）中、Ｑ21及びＱ28は、各々独立に、炭素原子数１以上６以下のアルキル基を有してもよいフェニル基、水素原子、炭素原子数１以上６以下のアルキル基又は炭素原子数１以上６以下のアルコキシ基を表す。Ｑ22及びＱ29は、各々独立に、炭素原子数１以上６以下のアルキル基、炭素原子数１以上６以下のアルコキシ基又はフェニル基を表す。Ｑ23、Ｑ24、Ｑ25、Ｑ26及びＱ27は、各々独立に、水素原子、炭素原子数１以上６以下のアルキル基、炭素原子数１以上６以下のアルコキシ基又はフェニル基を表す。Ｑ23、Ｑ24、Ｑ25、Ｑ26及びＱ27のうちの隣接した二つが互いに結合して環（例えば、炭素原子数５以上７以下のシクロアルカン、具体的には、シクロペンタン、シクロヘキサン又はシクロヘプタン）を形成してもよい。ｄ1及びｄ2は、各々独立に、０以上２以下の整数を表す。ｄ3及びｄ4は、各々独立に、０以上５以下の整数を表す。
【００７１】
【化８】
2019132963.tif 000010
【００７２】
ｄ3が２以上５以下の整数を表す場合、複数のＱ22は互いに同一であっても異なっていてもよい。ｄ4が２以上５以下の整数を表す場合、複数のＱ29は互いに同一であっても異なっていてもよい。
【００７３】
一般式（１２）中、Ｑ21及びＱ28は、各々独立に、炭素原子数１以上６以下のアルキル基を有してもよいフェニル基、又は水素原子を表すことが好ましい。Ｑ22及びＱ29は、各々独立に、炭素原子数１以上６以下のアルキル基を表すことが好ましい。Ｑ23、Ｑ24、Ｑ25、Ｑ26及びＱ27は、各々独立に、水素原子、炭素原子数１以上６以下のアルキル基又は炭素原子数１以上６以下のアルコキシ基を表すことが好ましい。Ｑ23、Ｑ24、Ｑ25、Ｑ26及びＱ27のうちの隣接した二つが互いに結合して炭素原子数５以上７以下のシクロアルカンを形成してもよい。この場合、炭素原子数５以上７以下のシクロアルカンとフェニル基との縮合部位は、二重結合を含んでもよい。ｄ1及びｄ2は、各々独立に、０以上２以下の整数を表すことが好ましい。ｄ3及びｄ4は、各々独立に、０又は１を表すことが好ましい。
【００７４】
Ｑ21及びＱ28が表す炭素原子数１以上６以下のアルキル基を有してもよいフェニル基としては、炭素原子数１以上３以下のアルキル基を有してもよいフェニル基が好ましく、メチル基を有してもよいフェニル基がより好ましい。Ｑ22及びＱ29が表す炭素原子数１以上６以下のアルキル基としては、炭素原子数１以上３以下のアルキル基が好ましく、メチル基がより好ましい。Ｑ23、Ｑ24、Ｑ25、Ｑ26及びＱ27が表す炭素原子数１以上６以下のアルキル基としては、炭素原子数１以上４以下のアルキル基が好ましく、メチル基、エチル基又はｎ−ブチル基がより好ましく、メチル基が更に好ましい。Ｑ23、Ｑ24、Ｑ25、Ｑ26及びＱ27が表す炭素原子数１以上６以下のアルコキシ基としては、炭素原子数１以上３以下のアルコキシ基が好ましく、エトキシ基がより好ましい。Ｑ23、Ｑ24、Ｑ25、Ｑ26及びＱ27のうちの隣接した二つが互いに結合して表す炭素原子数５以上７以下のシクロアルカンとしては、シクロヘキサンが好ましい。
【００７５】
一般式（１２）中、Ｑ21及びＱ28は互いに同一であり、Ｑ22及びＱ29は互いに同一であり、ｄ1及びｄ2は互いに同じ整数を表し、ｄ3及びｄ4は互いに同じ整数を表すことが好ましい。
【００７６】
化合物（１２）として好ましくは、化学式（１２−ＨＴ３）、（１２−ＨＴ４）、（１２−ＨＴ５）、（１２−ＨＴ６）、（１２−ＨＴ１０）、（１２−ＨＴ１１）、（１２−ＨＴ１２）及び（１２−ＨＴ１８）で表される化合物（以下、それぞれを化合物（１２−ＨＴ３）、（１２−ＨＴ４）、（１２−ＨＴ５）、（１２−ＨＴ６）、（１２−ＨＴ１０）、（１２−ＨＴ１１）、（１２−ＨＴ１２）及び（１２−ＨＴ１８）と記載することがある）が挙げられる。
【００７７】
【化９】
2019132963.tif 000011
【００７８】
化合物（１３）について説明する。一般式（１３）中、Ｑ31、Ｑ32、Ｑ33及びＱ34は、各々独立に、炭素原子数１以上６以下のアルキル基又は炭素原子数１以上６以下のアルコキシ基を表す。ｅ1、ｅ2、ｅ3及びｅ4は、各々独立に、０以上５以下の整数を表す。ｅ5は、２又は３を表す。
【００７９】
【化１０】
2019132963.tif 000012
【００８０】
ｅ1が２以上５以下の整数を表す場合、複数のＱ31は互いに同一であっても異なっていてもよい。ｅ2が２以上５以下の整数を表す場合、複数のＱ32は互いに同一であっても異なっていてもよい。ｅ3が２以上５以下の整数を表す場合、複数のＱ33は互いに同一であっても異なっていてもよい。ｅ4が２以上５以下の整数を表す場合、複数のＱ34は互いに同一であっても異なっていてもよい。
【００８１】
一般式（１３）中、Ｑ31、Ｑ32、Ｑ33及びＱ34は、各々独立に、炭素原子数１以上６以下のアルキル基を表すことが好ましい。Ｑ31、Ｑ32、Ｑ33及びＱ34が表す炭素原子数１以上６以下のアルキル基としては、炭素原子数１以上３以下のアルキル基が好ましく、メチル基がより好ましい。ｅ1、ｅ2、ｅ3及びｅ4は、各々独立に、０又は１を表すことが好ましい。ｅ5は、２又は３を表すことが好ましい。
【００８２】
化合物（１３）として好ましくは、化学式（１３−ＨＴ１６）及び（１３−ＨＴ１７）で表される化合物（以下、それぞれを化合物（１３−ＨＴ１７）及び（１３−ＨＴ１７）と記載することがある）が挙げられる。
【００８３】
【化１１】
2019132963.tif 000013
【００８４】
化合物（１４）について説明する。一般式（１４）中、Ｑ41、Ｑ42、Ｑ43、Ｑ44、Ｑ45及びＱ46は、各々独立に、水素原子、炭素原子数１以上６以下のアルキル基、炭素原子数１以上６以下のアルコキシ基又はフェニル基を表す。Ｑ47、Ｑ48、Ｑ49及びＱ50は、各々独立に、炭素原子数１以上６以下のアルキル基、炭素原子数１以上６以下のアルコキシ基又はフェニル基を表す。ｇ1及びｇ2は、各々独立に、０以上５以下の整数を表す。ｇ3及びｇ4は、各々独立に、０以上４以下の整数を表す。ｆは、０又は１を表す。
【００８５】
【化１２】
2019132963.tif 000014
【００８６】
ｇ1が２以上５以下の整数を表す場合、複数のＱ47は、互いに同一であっても異なっていてもよい。ｇ2が２以上５以下の整数を表す場合、複数のＱ48は、互いに同一であっても異なっていてもよい。ｇ3が２以上４以下の整数を表す場合、複数のＱ49は、互いに同一であっても異なっていてもよい。ｇ4が２以上４以下の整数を表す場合、複数のＱ50は、互いに同一であっても異なっていてもよい。
【００８７】
一般式（１４）中、Ｑ41、Ｑ42、Ｑ43、Ｑ44、Ｑ45及びＱ46は、各々独立に、水素原子又は炭素原子数１以上６以下のアルキル基を表すことが好ましい。ｇ1及びｇ2は、各々、０を表すことが好ましい。ｇ3及びｇ4は、各々、０を表すことが好ましい。ｆは、０又は１を表すことが好ましい。Ｑ41、Ｑ42、Ｑ43、Ｑ44、Ｑ45及びＱ46が表す炭素原子数１以上６以下のアルキル基としては、炭素原子数１以上３以下のアルキル基が好ましく、メチル基又はエチル基がより好ましい。
【００８８】
化合物（１４）として好ましくは、化学式（１４−ＨＴ１）及び（１４−ＨＴ２）で表される化合物（以下、それぞれを化合物（１４−ＨＴ１）及び（１４−ＨＴ２）と記載することがある）が挙げられる。
【００８９】
【化１３】
2019132963.tif 000015
【００９０】
化合物（１５）について説明する。一般式（１５）中、Ｑ51、Ｑ52、Ｑ53、Ｑ54、Ｑ55及びＱ56は、各々独立に、１つ以上のフェニル基を有してもよい炭素原子数２以上４以下のアルケニル基、炭素原子数１以上６以下のアルキル基、フェニル基又は炭素原子数１以上６以下のアルコキシ基を表す。ｈ3及びｈ6は、各々独立に、０以上４以下の整数を表す。ｈ1、ｈ2、ｈ4及びｈ5は、各々独立に、０以上５以下の整数を表す。
【００９１】
【化１４】
2019132963.tif 000016
【００９２】
ｈ3が２以上４以下の整数を表す場合、複数のＱ53は、互いに同一であっても異なっていてもよい。ｈ6が２以上４以下の整数を表す場合、複数のＱ56は、互いに同一であっても異なっていてもよい。ｈ1が２以上５以下の整数を表す場合、複数のＱ51は、互いに同一であっても異なっていてもよい。ｈ2が２以上５以下の整数を表す場合、複数のＱ52は、互いに同一であっても異なっていてもよい。ｈ4が２以上５以下の整数を表す場合、複数のＱ54は、互いに同一であっても異なっていてもよい。ｈ5が２以上５以下の整数を表す場合、複数のＱ55は、互いに同一であっても異なっていてもよい。
【００９３】
一般式（１５）中、Ｑ51、Ｑ52、Ｑ53、Ｑ54、Ｑ55及びＱ56は、各々独立に、１つ以上のフェニル基を有してもよい炭素原子数２以上４以下のアルケニル基、又は炭素原子数１以上６以下のアルキル基を表すことが好ましい。ｈ3及びｈ6は、各々、０を表すことが好ましい。ｈ1、ｈ2、ｈ4及びｈ5は、各々独立に、０以上２以下の整数を表すことが好ましい。Ｑ51、Ｑ52、Ｑ53、Ｑ54、Ｑ55及びＱ56が表す１つ以上のフェニル基を有してもよい炭素原子数２以上４以下のアルケニル基としては、１つ以上３つ以下のフェニル基を有するエテニル基が好ましく、ジフェニルエテニル基がより好ましい。Ｑ51、Ｑ52、Ｑ53、Ｑ54、Ｑ55及びＱ56が表す炭素原子数１以上６以下のアルキル基としては、炭素原子数１以上３以下のアルキル基が好ましく、メチル基又はエチル基がより好ましい。
【００９４】
化合物（１５）として好ましくは、化学式（１５−ＨＴ１３）、（１５−ＨＴ１４）及び（１５−ＨＴ１５）で表される化合物（以下、それぞれを化合物（１５−ＨＴ１３）、（１５−ＨＴ１４）及び（１５−ＨＴ１５）と記載することがある）が挙げられる。
【００９５】
【化１５】
2019132963.tif 000017
【００９６】
化合物（１６）について説明する。一般式（１６）中、Ｑ61、Ｑ62及びＱ63は、各々独立に、炭素原子数１以上６以下のアルキル基、炭素原子数１以上６以下のアルコキシ基又はフェニル基を表す。ｆ1、ｆ2及びｆ3は、各々独立に、０以上５以下の整数を表す。Ｑ64、Ｑ65及びＱ66は、各々独立に、炭素原子数１以上６以下のアルキル基を有してもよいフェニル基、水素原子、炭素原子数１以上６以下のアルキル基又は炭素原子数１以上６以下のアルコキシ基を表す。ｆ4、ｆ5及びｆ6は、各々独立に、０又は１を表す。
【００９７】
【化１６】
2019132963.tif 000018
【００９８】
ｆ1が２以上５以下の整数を表す場合、複数のＱ61は、互いに同一であっても異なっていてもよい。ｆ2が２以上５以下の整数を表す場合、複数のＱ62は、互いに同一であっても異なっていてもよい。ｆ3が２以上５以下の整数を表す場合、複数のＱ63は、互いに同一であっても異なっていてもよい。
【００９９】
一般式（１６）中、Ｑ61、Ｑ62及びＱ63は、各々独立に、炭素原子数１以上６以下のアルキル基を表すことが好ましい。Ｑ61、Ｑ62及びＱ63が表す炭素原子数１以上６以下のアルキル基としては、炭素原子数１以上３以下のアルキル基が好ましく、メチル基がより好ましい。ｆ1、ｆ2及びｆ3は、各々独立に、０又は１を表すことが好ましい。Ｑ64、Ｑ65及びＱ66は、各々、水素原子を表すことが好ましい。ｆ4、ｆ5及びｆ6は、各々、０を表すことが好ましい。
【０１００】
化合物（１６）としては、化学式（１６−ＨＴ７）で表される化合物（以下、化合物（１６−ＨＴ７）と記載することがある）が好ましい。
【０１０１】
【化１７】
2019132963.tif 000019
【０１０２】
化合物（１７）について説明する。一般式（１７）中、Ｑ71、Ｑ72、Ｑ73、Ｑ74、Ｑ75及びＱ76は、各々独立に、ハロゲン原子、炭素原子数１以上６以下のアルキル基、炭素原子数１以上６以下のアルコキシ基又は炭素原子数６以上１４以下のアリール基を表す。ｎ1、ｎ2、ｎ3、ｎ4、ｎ5及びｎ6は、各々独立に、０以上５以下の整数を表す。ｘは、１以上３以下の整数を表す。ｒ及びｓは、各々独立に、０又は１を表す。
【０１０３】
【化１８】
2019132963.tif 000020
【０１０４】
ｎ1が２以上５以下の整数を表す場合、複数のＱ71は互いに同一であっても異なっていてもよい。ｎ2が２以上５以下の整数を表す場合、複数のＱ72は互いに同一であっても異なっていてもよい。ｎ3が２以上５以下の整数を表す場合、複数のＱ73は互いに同一であっても異なっていてもよい。ｎ4が２以上５以下の整数を表す場合、複数のＱ74は互いに同一であっても異なっていてもよい。ｎ5が２以上５以下の整数を表す場合、複数のＱ75は互いに同一であっても異なっていてもよい。ｎ6が２以上５以下の整数を表す場合、複数のＱ76は互いに同一であっても異なっていてもよい。
【０１０５】
一般式（１７）中、Ｑ71、Ｑ72、Ｑ73、Ｑ74、Ｑ75及びＱ76は、各々独立に、炭素原子数１以上６以下のアルキル基を表すことが好ましい。ｎ1、ｎ2、ｎ3、ｎ4、ｎ5及びｎ6は、各々独立に、０又は１を表すことが好ましい。ｘは、２を表すことが好ましい。ｒ及びｓは、各々、０を表すことが好ましい。Ｑ71、Ｑ72、Ｑ73、Ｑ74、Ｑ75及びＱ76が表す炭素原子数１以上６以下のアルキル基としては、炭素原子数１以上３以下のアルキル基が好ましく、メチル基がより好ましい。
【０１０６】
化合物（１７）として好ましくは、化学式（１７−ＨＴ１９）で表される化合物（以下、化合物（１７−ＨＴ１９）と記載することがある）が挙げられる。
【０１０７】
【化１９】
2019132963.tif 000021
【０１０８】
化合物（１８）について説明する。一般式（１８）中、Ｑ81及びＱ82は、各々独立に、炭素原子数１以上６以下のアルキル基又は炭素原子数６以上１４以下のアリール基を表し、且つＱ81及びＱ82のうち少なくとも一方は炭素原子数１以上６以下のアルキル基を表す。Ｑ83は、炭素原子数１以上６以下のアルキル基、炭素原子数１以上６以下のアルコキシ基、炭素原子数７以上２０以下のアラルキル基又は炭素原子数６以上１４以下のアリール基を表す。ｍは、０以上５以下の整数を表す。ｐは、０以上２以下の整数を表す。
【０１０９】
【化２０】
2019132963.tif 000022
【０１１０】
一般式（１８）中、Ｑ81及びＱ82は、両方が炭素原子数１以上６以下のアルキル基を表すか、又は一方が炭素原子数１以上６以下のアルキル基を表し、他方が炭素原子数６以上１４以下のアリール基を表す。
【０１１１】
一般式（１８）中のｍが２以上５以下の整数を表す場合、同一の芳香環に存在する複数のＱ83は、各々、同一でも異なっていてもよい。
【０１１２】
一般式（１８）中のＱ81及びＱ83のうち一方は、炭素原子数６以上１４以下のアリール基を表すことが好ましい。ｍは、０を表すことが好ましい。ｐは、１を表すことが好ましい。Ｑ81、Ｑ82及びＱ83が表す炭素原子数１以上６以下のアルキル基としては、炭素原子数１以上３以下のアルキル基が好ましく、メチル基がより好ましい。Ｑ81、Ｑ82及びＱ83が表す炭素原子数６以上１４以下のアリール基としては、炭素原子数６以上１０以下のアリール基が好ましく、フェニル基がより好ましい。一般式（１８）中のＱ83が表す炭素原子数１以上６以下のアルコキシ基としては、炭素原子数１以上３以下のアルコキシ基が好ましい。Ｑ83が表す炭素原子数７以上２０以下のアラルキル基としては、炭素原子数７以上１６以下のアラルキル基が好ましい。
【０１１３】
化合物（１８）として好ましくは、化学式（１８−ＨＴ２１）で表される化合物（以下、化合物（１８−ＨＴ２１）と記載することがある）が挙げられる。
【０１１４】
【化２１】
2019132963.tif 000023
【０１１５】
正孔輸送剤は、化合物（１１）〜（１８）のうちの１種のみを感光層が含有してもよく、２種以上を感光層が含有してもよい。例えば、化合物（１２−ＨＴ３）及び（１２−ＨＴ１０）は、各々を単独で用いてもよいが、各々を化合物（１４−ＨＴ１）と併用してもよい。なお、感光層は、化合物（１１）〜（１８）に加えて、化合物（１１）〜（１８）以外の正孔輸送剤を更に含有してもよい。
【０１１６】
感光層の質量に対する正孔輸送剤の含有率は、３５質量％以上であることが好ましく、４０質量％以上であることがより好ましい。感光層の質量に対する正孔輸送剤の含有率は、６５質量％以下であることが好ましく、５５質量％以下であることがより好ましい。感光層の質量に対する正孔輸送剤の含有率が３０質量％以上であると、露光メモリーに起因する画像不良がより効果的に抑制される。一方、感光層の質量に対する正孔輸送剤の含有率が６５質量％以下であると、露光メモリーに起因する画像不良がより効果的に抑制される。
【０１１７】
電子輸送剤の質量ｍETMに対する正孔輸送剤の質量ｍHTMの比率ｍHTM／ｍETMは、１．２以上が好ましく、１．６以上がより好ましい。電子輸送剤の質量ｍETMに対する正孔輸送剤の質量ｍHTMの比率ｍHTM／ｍETMは、５．５以下が好ましく、４．０以下がより好ましく、３．０以下が更に好ましい。比率ｍHTM／ｍETMが１．２以上であると、露光メモリーに起因する画像不良がより効果的に抑制される。一方、比率ｍHTM／ｍETMが４．０以下であると、露光メモリーに起因する画像不良がより効果的に抑制される。なお、２種以上の電子輸送剤が感光層に含有される場合には、電子輸送剤の質量ｍETMは２種以上の電子輸送剤の合計質量である。また、２種以上の正孔輸送剤が感光層に含有される場合には、正孔輸送剤の質量ｍHTMは２種以上の正孔輸送剤の合計質量である。
【０１１８】
感光層に含有される正孔輸送剤の含有量は、バインダー樹脂１００質量部に対して、１０質量部以上３００質量部以下であることが好ましく、８０質量部以上２５０質量部以下であることがより好ましく、１２０質量部以上１８０質量部以下であることが更に好ましい。
【０１１９】
（電子輸送剤）
電子輸送剤としては、例えば、キノン系化合物、ジイミド系化合物、ヒドラゾン系化合物、マロノニトリル系化合物、チオピラン系化合物、トリニトロチオキサントン系化合物、３，４，５，７−テトラニトロ−９−フルオレノン系化合物、ジニトロアントラセン系化合物、ジニトロアクリジン系化合物、テトラシアノエチレン、２，４，８−トリニトロチオキサントン、ジニトロベンゼン、ジニトロアクリジン、無水コハク酸、無水マレイン酸及びジブロモ無水マレイン酸が挙げられる。キノン系化合物としては、例えば、ジフェノキノン系化合物、アゾキノン系化合物、アントラキノン系化合物、ナフトキノン系化合物、ニトロアントラキノン系化合物及びジニトロアントラキノン系化合物が挙げられる。これらの電子輸送剤は、１種を単独で使用してもよく、２種以上を組み合わせて使用してもよい。
【０１２０】
これらの電子輸送剤のうち、電子輸送剤の好適な例としては、一般式（２１）、（２２）及び（２３）で表される化合物（以下、それぞれを化合物（２１）〜（２３）と記載することがある）が挙げられる。
【０１２１】
【化２２】
2019132963.tif 000024
【０１２２】
一般式（２１）中、Ｒ11及びＲ12は、各々独立に、炭素原子数１以上６以下のアルキル基、炭素原子数１以上６以下のアルコキシ基、炭素原子数６以上１４以下のアリール基又は炭素原子数７以上２０以下のアラルキル基を表す。
【０１２３】
一般式（２１）中、Ｒ11及びＲ12は、各々独立に、炭素原子数１以上６以下のアルキル基を表すことが好ましい。一般式（２１）中のＲ11及びＲ12が表す炭素原子数１以上６以下のアルキル基としては、炭素原子数１以上５以下のアルキル基が好ましく、１，１−ジメチルプロピル基がより好ましい。
【０１２４】
化合物（２１）としては、化学式（ＥＴ１）で表される化合物（以下、化合物（ＥＴ１）と記載することがある）が好ましい。
【０１２５】
【化２３】
2019132963.tif 000025
【０１２６】
一般式（２２）中、Ｒ21、Ｒ22及びＲ23は、各々独立に、ハロゲン原子、炭素原子数１以上６以下のアルキル基、炭素原子数１以上６以下のアルコキシ基、ハロゲン原子を有してもよい炭素原子数６以上１４以下のアリール基、炭素原子数７以上２０以下のアラルキル基又は５員以上１４員以下の複素環基を表す。
【０１２７】
一般式（２２）中、Ｒ21及びＲ22は、各々独立に、炭素原子数１以上６以下のアルキル基を表すことが好ましい。Ｒ23は、ハロゲン原子を有してもよい炭素原子数６以上１４以下のアリール基を表すことが好ましい。Ｒ21及びＲ22が表す炭素原子数１以上６以下のアルキル基としては、炭素原子数１以上４以下のアルキル基が好ましく、ｔｅｒｔ−ブチル基がより好ましい。Ｒ23が表す炭素原子数６以上１４以下のアリール基としては、炭素原子数６以上１０以下のアリール基が好ましく、フェニル基がより好ましい。Ｒ23が表す炭素原子数６以上１４以下のアリール基は、ハロゲン原子を有してもよい。このようなハロゲン原子としては、フッ素原子又は塩素原子が好ましく、塩素原子がより好ましい。Ｒ23が表す炭素原子数６以上１４以下のアリール基が有するハロゲン原子の数は、１以上３以下であることが好ましく、１であることがより好ましい。
【０１２８】
化合物（２２）としては、化学式（ＥＴ２）で表される化合物（以下、化合物（ＥＴ２）と記載することがある）が好ましい。
【０１２９】
【化２４】
2019132963.tif 000026
【０１３０】
一般式（２３）中、Ｒ31及びＲ32は、各々独立に、ハロゲン原子、炭素原子数１以上６以下のアルキル基、炭素原子数１以上６以下のアルコキシ基、アミノ基、又は置換基を有してもよい炭素原子数６以上１４以下のアリール基を表す。
【０１３１】
一般式（２３）中、Ｒ31及びＲ32は、各々独立に、置換基を有してもよい炭素原子数６以上１４以下のアリール基を表すことが好ましい。Ｒ31及びＲ32が表す炭素原子数６以上１４以下のアリール基としては、炭素原子数６以上１０以下のアリール基が好ましく、フェニル基がより好ましい。Ｒ31及びＲ32が表す炭素原子数６以上１４以下のアリール基は、置換基を有していてもよい。このような置換基としては、例えば、ハロゲン原子、ヒドロキシル基、炭素原子数１以上６以下のアルキル基、炭素原子数１以上６以下のアルコキシ基、ニトロ基、シアノ基又は炭素原子数６以上１４以下のアリール基が挙げられる。Ｒ31及びＲ32が表す炭素原子数６以上１４以下のアリール基が有する置換基としては、炭素原子数１以上６以下のアルキル基が好ましく、炭素原子数１以上３以下のアルキル基がより好ましく、メチル基又はエチル基が更に好ましい。Ｒ31及びＲ32が表す炭素原子数６以上１４以下のアリール基が有する置換基の数は、１以上３以下であることが好ましく、１以上２以下であることがより好ましく、２であることが更に好ましい。
【０１３２】
化合物（２３）としては、化学式（ＥＴ３）で表される化合物（以下、化合物（ＥＴ３）と記載することがある）が好ましい。
【０１３３】
【化２５】
2019132963.tif 000027
【０１３４】
露光メモリーに起因する画像不良をより効果的に抑制するためには、電子輸送剤としては化合物（２１）が好ましく、化合物（ＥＴ１）がより好ましい。
【０１３５】
感光層は、電子輸送剤として、化合物（２１）、（２２）及び（２３）の１種のみを含有してもよい。また、感光層は、電子輸送剤として、化合物（２１）、（２２）及び（２３）の２種以上を含有してもよい。また、感光層は、電子輸送剤として、化合物（２１）、（２２）又は（２３）に加えて、化合物（２１）、（２２）及び（２３）以外の電子輸送剤を更に含有してもよい。
【０１３６】
電子輸送剤の含有量は、１００質量部のバインダー樹脂に対して、２０質量部以上１２０質量部以下であることが好ましく、２０質量部以上１００質量部以下であることがより好ましく、４０質量部以上９０質量部以下であることが更に好ましく、６０質量部以上９０質量部以下であることが特に好ましい。
【０１３７】
露光メモリーに起因する画像不良をより効果的に抑制するためには、正孔輸送剤の質量ｍHTM、電子輸送剤の質量ｍETM及びバインダー樹脂の質量ｍRは、次に示す関係式（Ａ）を満たすことが好ましい。
［（ｍHTM＋ｍETM）／ｍR］＞１．３０・・・（Ａ）
【０１３８】
（ｍHTM＋ｍETM）／ｍRとしては、１．５０以上がより好ましく、２．００以上が更に好ましい。（ｍHTM＋ｍETM）／ｍRとしては、４．５０以下が好ましく、３．５０以下がより好ましく、２．５０以下が更に好ましい。
【０１３９】
（電荷発生剤）
電荷発生剤は、感光体用の電荷発生剤である限り、特に限定されない。電荷発生剤としては、例えば、フタロシアニン系顔料、ペリレン系顔料、ビスアゾ顔料、トリスアゾ顔料、ジチオケトピロロピロール顔料、無金属ナフタロシアニン顔料、金属ナフタロシアニン顔料、スクアライン顔料、インジゴ顔料、アズレニウム顔料、シアニン顔料、無機光導電材料（例えば、セレン、セレン−テルル、セレン−ヒ素、硫化カドミウム又はアモルファスシリコン）の粉末、ピリリウム顔料、アンサンスロン系顔料、トリフェニルメタン系顔料、スレン系顔料、トルイジン系顔料、ピラゾリン系顔料及びキナクリドン系顔料が挙げられる。電荷発生剤は、１種を単独で用いてもよいし、２種以上を組み合わせて用いてもよい。
【０１４０】
フタロシアニン系顔料としては、例えば、無金属フタロシアニン及び金属フタロシアニンが挙げられる。金属フタロシアニンとしては、例えば、チタニルフタロシアニン、ヒドロキシガリウムフタロシアニン及びクロロガリウムフタロシアニンが挙げられる。チタニルフタロシアニンは、例えば、化学式（ＣＧ１）で表される。無金属フタロシアニンは、例えば、化学式（ＣＧ２）で表される。
【０１４１】
【化２６】
2019132963.tif 000028
【０１４２】
【化２７】
2019132963.tif 000029
【０１４３】
フタロシアニン系顔料は、結晶であってもよく、非結晶であってもよい。フタロシアニン系顔料の結晶形状（例えば、α型、β型、Ｙ型、Ｖ型又はＩＩ型）については特に限定されず、種々の結晶形状を有するフタロシアニン系顔料が使用される。無金属フタロシアニンの結晶としては、例えば、無金属フタロシアニンのＸ型結晶（以下、Ｘ型無金属フタロシアニンと記載することがある）が挙げられる。チタニルフタロシアニンの結晶としては、例えば、チタニルフタロシアニンのα型、β型及びＹ型結晶（以下、それぞれをα型、β型及びＹ型チタニルフタロシアニンと記載することがある）が挙げられる。
【０１４４】
例えば、デジタル光学式の画像形成装置（例えば、半導体レーザーのような光源を使用した、レーザービームプリンター又はファクシミリ）には、７００ｎｍ以上の波長領域に感度を有する感光体を用いることが好ましい。７００ｎｍ以上の波長領域で高い量子収率を有することから、電荷発生剤としては、フタロシアニン系顔料が好ましく、無金属フタロシアニン又はチタニルフタロシアニンがより好ましく、Ｘ型無金属フタロシアニン又はＹ型チタニルフタロシアニンが更に好ましく、Ｙ型チタニルフタロシアニンが特に好ましい。
【０１４５】
Ｙ型チタニルフタロシアニンは、ＣｕＫα特性Ｘ線回折スペクトルにおいて、例えば、ブラッグ角（２θ±０．２°）の２７．２°に主ピークを有する。ＣｕＫα特性Ｘ線回折スペクトルにおける主ピークとは、ブラッグ角（２θ±０．２°）が３°以上４０°以下である範囲において、１番目又は２番目に大きな強度を有するピークである。
【０１４６】
ＣｕＫα特性Ｘ線回折スペクトルの測定方法の一例について説明する。試料（チタニルフタロシアニン）をＸ線回折装置（例えば、株式会社リガク製「ＲＩＮＴ（登録商標）１１００」）のサンプルホルダーに充填して、Ｘ線管球Ｃｕ、管電圧４０ｋＶ、管電流３０ｍＡ、かつＣｕＫα特性Ｘ線の波長１．５４２Åの条件で、Ｘ線回折スペクトルを測定する。測定範囲（２θ）は、例えば３°以上４０°以下（スタート角３°、ストップ角４０°）であり、走査速度は、例えば１０°／分である。
【０１４７】
短波長レーザー光源（例えば、３５０ｎｍ以上５５０ｎｍ以下の波長を有するレーザー光源）を用いた画像形成装置に適用される感光体には、アンサンスロン系顔料が好適な電荷発生剤として用いられる。
【０１４８】
電荷発生剤の含有量は、感光層に含有されるバインダー樹脂１００質量部に対して、０．１質量部以上５０質量部以下であることが好ましく、０．５質量部以上３０質量部以下であることがより好ましく、０．５質量部以上５質量部以下であることが特に好ましい。
【０１４９】
（バインダー樹脂）
バインダー樹脂としては、例えば、熱可塑性樹脂、熱硬化性樹脂及び光硬化性樹脂が挙げられる。熱可塑性樹脂としては、例えば、ポリカーボネート樹脂、ポリアリレート樹脂、スチレン−ブタジエン共重合体、スチレン−アクリロニトリル共重合体、スチレン−マレイン酸共重合体、アクリル酸重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ウレタン樹脂、ポリスルホン樹脂、ジアリルフタレート樹脂、ケトン樹脂、ポリビニルブチラール樹脂、ポリエステル樹脂及びポリエーテル樹脂が挙げられる。熱硬化性樹脂としては、例えば、シリコーン樹脂、エポキシ樹脂、フェノール樹脂、尿素樹脂及びメラミン樹脂が挙げられる。光硬化性樹脂としては、例えば、エポキシ化合物のアクリル酸付加物及びウレタン化合物のアクリル酸付加物が挙げられる。バインダー樹脂は、１種を単独で使用してもよく、２種以上を組み合わせて使用してもよい。
【０１５０】
バインダー樹脂としては、一般式（３１）で表される繰り返し単位を有するポリカーボネート樹脂（以下、ポリカーボネート樹脂（３１）と記載することがある）が好ましい。
【０１５１】
【化２８】
2019132963.tif 000030
【０１５２】
一般式（３１）中、Ｒ41、Ｒ42、Ｒ43及びＲ44は、各々独立に、水素原子、ハロゲン原子を有してもよい炭素原子数１以上３以下のアルキル基、又は炭素原子数６以上１４以下のアリール基を表す。Ｒ43及びＲ44は互いに結合して一般式（Ｘ）で表される２価の基を表してもよい。
【０１５３】
【化２９】
2019132963.tif 000031
【０１５４】
一般式（Ｘ）中、ｔは、１以上３以下の整数を表す。＊は、結合手を表す。
【０１５５】
一般式（３１）中のＲ41、Ｒ42、Ｒ43及びＲ44が表わす炭素原子数１以上３以下のアルキル基としては、メチル基又はエチル基が好ましい。Ｒ41、Ｒ42、Ｒ43及びＲ44が表わす炭素原子数１以上３以下のアルキル基は、ハロゲン原子を有していてもよい。炭素原子数１以上３以下のアルキル基が有するハロゲン原子としては、フッ素原子又は塩素原子が好ましく、フッ素原子がより好ましい。炭素原子数１以上３以下のアルキル基が有するハロゲン原子の数は、１以上７以下であることが好ましく、１以上５以下であることがより好ましく、１以上３以下であることが更に好ましい。
【０１５６】
一般式（３１）中のＲ41、Ｒ42、Ｒ43及びＲ44が表わす炭素原子数６以上１４以下のアリール基としては、炭素原子数６以上１０以下のアリール基が好ましく、フェニル基がより好ましい。
【０１５７】
一般式（Ｘ）中のｔとしては、２を表すことが好ましい。
【０１５８】
一般式（３１）中、Ｒ41及びＲ42は、各々独立に、水素原子又はハロゲン原子を有してもよい炭素原子数１以上３以下のアルキル基を表すことが好ましい。Ｒ43及びＲ44は、各々独立に炭素原子数１以上３以下のアルキル基を表すか、或いは、Ｒ43及びＲ44が互いに結合して一般式（Ｘ）で表される２価の基を表すことが好ましい。
【０１５９】
ポリカーボネート樹脂（３１）の好適な例としては、化学式（Ｒ１）で表される繰り返し単位を有するポリカーボネート樹脂（以下、ポリカーボネート樹脂（Ｒ１）と記載することがある）が挙げられる。
【０１６０】
【化３０】
2019132963.tif 000032
【０１６１】
ポリカーボネート樹脂（３１）の粘度平均分子量は、２５，０００以上６０，０００以下であることが好ましく、３５，０００以上５３，０００以下であることがより好ましい。ポリカーボネート樹脂（３１）の粘度平均分子量が２５，０００以上であると、感光層の硬度を適度に向上させることができる。ポリカーボネート樹脂（３１）の粘度平均分子量が６０，０００以下であると、ポリカーボネート樹脂（３１）が感光層形成用の溶剤に溶解し易くなり、感光層を容易に形成できる。
【０１６２】
ポリカーボネート樹脂（３１）は、繰り返し単位として、一般式（３１）で表される繰り返し単位のみを有していてもよい。また、ポリカーボネート樹脂（３１）は、繰り返し単位として、一般式（３１）で表される繰り返し単位に加えて、一般式（３１）で表される繰り返し単位以外の繰り返し単位を更に有していてもよい。ポリカーボネート樹脂（３１）が有する繰り返し単位の総数に対する、一般式（３１）で表される繰り返し単位の数の比率は、０．８０以上であることが好ましく、０．９０以上であることがより好ましく、１．００であることが特に好ましい。
【０１６３】
感光層は、バインダー樹脂として、ポリカーボネート樹脂（３１）の１種のみを含有してもよい。また、感光層は、バインダー樹脂として、ポリカーボネート樹脂（３１）の２種以上を含有してもよい。また、感光層は、バインダー樹脂として、ポリカーボネート樹脂（３１）に加えて、ポリカーボネート樹脂（３１）以外のバインダー樹脂を更に含有してもよい。
【０１６４】
（各成分の組み合わせ）
感光層における正孔輸送剤及び添加剤の組み合わせとしては、表１に示す組み合わせ（ｊ−１）〜（ｊ−２５）が好ましい。また、感光層における正孔輸送剤、電子輸送剤及び添加剤の組み合わせとしては、表２に示す組み合わせ（ｋ−１）〜（ｋ−２７）が好ましい。なお、表１及び表２の正孔輸送剤及び添加剤において、「１２−ＨＴ３／１４−ＨＴ１」、「１４−ＨＴ１／１２−ＨＴ１０」及び「ＡＤ１／ＡＤ３」は、各々、化合物（１２−ＨＴ３）及び（１４−ＨＴ１）を併用すること、化合物（１４−ＨＴ１）及び（１２−ＨＴ１０）を併用すること、並びに化合物（ＡＤ１）及び（ＡＤ３）を併用することを示す。
【０１６５】
【表１】
2019132963.tif 000033
【０１６６】
【表２】
2019132963.tif 000034
【０１６７】
感光層における電荷発生剤、正孔輸送剤及び電子輸送剤の組み合わせとしては、組み合わせ（ｊ−１）〜（ｊ−２２）のうちの何れか１つにおける各成分と、Ｘ型無金属フタロシアニンとの組み合わせが好ましい。また、組み合わせ（ｊ−１）〜（ｊ−２２）のうちの何れか１つにおける各成分と、Ｙ型チタニルフタロシアニンとの組み合わせも好ましい。
【０１６８】
感光層における電荷発生剤、正孔輸送剤、電子輸送剤及びバインダー樹脂の組み合わせとしては、組み合わせ（ｊ−１）〜（ｊ−２２）のうちの何れか１つにおける各成分と、Ｘ型無金属フタロシアニンと、ポリカーボネート樹脂（Ｒ１）との組み合わせが好ましい。また、組み合わせ（ｊ−１）〜（ｊ−２２）のうちの何れか１つにおける各成分と、Ｙ型チタニルフタロシアニンと、ポリカーボネート樹脂（Ｒ１）との組み合わせも好ましい。
【０１６９】
感光層における電荷発生剤、正孔輸送剤、電子輸送剤及び添加剤の組み合わせとしては、組み合わせ（ｋ−１）〜（ｋ−２７）のうちの何れか１つにおける各成分と、Ｘ型無金属フタロシアニンとの組み合わせが好ましい。また、組み合わせ（ｋ−１）〜（ｋ−２７）のうちの何れか１つにおける各成分と、Ｙ型チタニルフタロシアニンとの組み合わせも好ましい。
【０１７０】
感光層における電荷発生剤、正孔輸送剤、電子輸送剤、添加剤及びバインダー樹脂の組み合わせとしては、組み合わせ（ｋ−１）〜（ｋ−２７）のうちの何れか１つにおける各成分と、Ｘ型無金属フタロシアニンと、ポリカーボネート樹脂（Ｒ１）との組み合わせが好ましい。また、組み合わせ（ｋ−１）〜（ｋ−２７）のうちの何れか１つにおける各成分と、Ｙ型チタニルフタロシアニンと、ポリカーボネート樹脂（Ｒ１）との組み合わせも好ましい。
【０１７１】
＜導電性基体＞
導電性基体は、感光体の導電性基体として用いることができる限り、特に限定されない。導電性基体は、少なくとも表面部が導電性を有する材料で形成されていればよい。導電性基体の一例としては、導電性を有する材料で形成される導電性基体が挙げられる。導電性基体の別の例としては、導電性を有する材料で被覆される導電性基体が挙げられる。導電性を有する材料としては、例えば、アルミニウム、鉄、銅、錫、白金、銀、バナジウム、モリブデン、クロム、カドミウム、チタン、ニッケル、パラジウム、インジウム、ステンレス鋼及び真鍮が挙げられる。これらの導電性を有する材料を単独で用いてもよいし、２種以上を組み合わせて（例えば、合金として）用いてもよい。これらの導電性を有する材料のなかでも、感光層から導電性基体への電荷の移動が良好であることから、アルミニウム又はアルミニウム合金が好ましい。
【０１７２】
導電性基体の形状は、画像形成装置の構造に合わせて適宜選択される。導電性基体の形状としては、例えば、シート状及びドラム状が挙げられる。また、導電性基体の厚さは、導電性基体の形状に応じて適宜選択される。
【０１７３】
＜中間層＞
中間層（下引き層）は、例えば、無機粒子及び中間層に用いられる樹脂（中間層用樹脂）を含有する。中間層が存在することにより、リーク発生を抑制し得る程度の絶縁状態を維持しつつ、感光体を露光した時に発生する電流の流れを円滑にして、抵抗の上昇が抑えられると考えられる。
【０１７４】
無機粒子としては、例えば、金属（例えば、アルミニウム、鉄又は銅）、金属酸化物（例えば、酸化チタン、アルミナ、酸化ジルコニウム、酸化スズ又は酸化亜鉛）の粒子及び非金属酸化物（例えば、シリカ）の粒子が挙げられる。これらの無機粒子は、１種を単独で用いてもよいし、２種以上を併用してもよい。
【０１７５】
中間層用樹脂としては、中間層を形成する樹脂として用いることができる限り、特に限定されない。中間層は、添加剤を含有してもよい。中間層に含有される添加剤の例は、感光層に含有される添加剤の例と同じである。
【０１７６】
＜感光体の製造方法＞
感光体は、例えば、以下のように製造される。感光体は、感光層用塗布液を導電性基体上に塗布し、乾燥することによって製造される。感光層用塗布液は、電荷発生剤、電子輸送剤、バインダー樹脂、正孔輸送剤、添加剤及び必要に応じて添加される成分（例えば、その他の添加剤）を、溶剤に溶解又は分散させることにより製造される。
【０１７７】
感光層用塗布液に含有される溶剤は、塗布液に含まれる各成分を溶解又は分散できる限り、特に限定されない。溶剤としては、例えば、アルコール類（例えば、メタノール、エタノール、イソプロパノール又はブタノール）、脂肪族炭化水素（例えば、ｎ−ヘキサン、オクタン又はシクロヘキサン）、芳香族炭化水素（例えば、ベンゼン、トルエン又はキシレン）、ハロゲン化炭化水素（例えば、ジクロロメタン、ジクロロエタン、四塩化炭素又はクロロベンゼン）、エーテル類（例えば、ジメチルエーテル、ジエチルエーテル、テトラヒドロフラン、エチレングリコールジメチルエーテル、ジエチレングリコールジメチルエーテル又はプロピレングリコールモノメチルエーテル）、ケトン類（例えば、アセトン、メチルエチルケトン又はシクロヘキサノン）、エステル類（例えば、酢酸エチル又は酢酸メチル）、ジメチルホルムアルデヒド、ジメチルホルムアミド及びジメチルスルホキシドが挙げられる。これらの溶剤は、１種単独で又は２種以上を組み合わせて用いられる。感光体の製造時の作業性を向上させるためには、溶剤として非ハロゲン溶剤（ハロゲン化炭化水素以外の溶剤）を用いることが好ましい。
【０１７８】
感光層用塗布液は、各成分を混合し、溶剤に分散することにより調製される。混合又は分散には、例えば、ビーズミル、ロールミル、ボールミル、アトライター、ペイントシェーカー又は超音波分散機を用いることができる。
【０１７９】
感光層用塗布液は、各成分の分散性を向上させるために、例えば、界面活性剤を含有してもよい。
【０１８０】
感光層用塗布液を塗布する方法としては、塗布液を導電性基体上に均一に塗布できる方法である限り、特に限定されない。塗布方法としては、例えば、ブレードコート法、ディップコート法、スプレーコート法、スピンコート法及びバーコート法が挙げられる。
【０１８１】
感光層用塗布液を乾燥する方法としては、塗布液中の溶剤を蒸発させ得る限り、特に限定されない。例えば、高温乾燥機又は減圧乾燥機を用いて、熱処理（熱風乾燥）する方法が挙げられる。熱処理温度は、例えば、４０℃以上１５０℃以下である。熱処理時間は、例えば、３分間以上１２０分間以下である。
【０１８２】
なお、感光体の製造方法は、必要に応じて、中間層を形成する工程及び保護層を形成する工程の一方又は両方を更に含んでもよい。中間層を形成する工程及び保護層を形成する工程では、公知の方法が適宜選択される。
【０１８３】
＜第２実施形態：画像形成装置＞
第２実施形態に係る画像形成装置について説明する。第２実施形態に係る画像形成装置は、第１実施形態に係る感光体を備える。以下、第２実施形態に係る画像形成装置の一態様として、直接転写方式及びタンデム方式を採用するカラー画像形成装置を例に挙げて、図３を参照しながら説明する。
【０１８４】
図３に示す画像形成装置９０は、画像形成ユニット４０ａ、４０ｂ、４０ｃ及び４０ｄと、転写ベルト３８と、定着部３６とを備える。以下、区別する必要がない場合には、画像形成ユニット４０ａ、４０ｂ、４０ｃ及び４０ｄの各々を、画像形成ユニット４０と記載する。
【０１８５】
画像形成ユニット４０は、像担持体３０と、帯電部４２と、露光部４４と、現像部４６と、転写部４８とを備える。像担持体３０は、第１実施形態に係る感光体１である。画像形成ユニット４０の中央位置に、像担持体３０が設けられる。像担持体３０は、矢符方向（反時計回り）に回転可能に設けられる。像担持体３０の周囲には、帯電部４２を基準として像担持体３０の回転方向の上流側から順に、帯電部４２と、露光部４４と、現像部４６と、転写部４８とが設けられる。画像形成ユニット４０には、クリーニング部（不図示、具体的にはブレードクリーニング部）及び除電部（不図示）の一方又は両方が更に備えられてもよい。なお、画像形成ユニット４０は、クリーニングブレードを備えなくてもよい。即ち、画像形成装置９０は、ブレードクリーニングレス方式を採用することができる。
【０１８６】
画像形成ユニット４０ａ〜４０ｄの各々によって、転写ベルト３８上の記録媒体Ｍに、複数色（例えば、ブラック、シアン、マゼンタ及びイエローの４色）のトナー像が順に重ねられる。
【０１８７】
帯電部４２は、像担持体３０の表面（具体的には、周面）を帯電する。帯電部４２の帯電極性は、正極性である。即ち、帯電部４２は、像担持体３０の表面を正極性に帯電する。
【０１８８】
帯電部４２は、帯電ローラーである。帯電ローラーは、像担持体３０の表面と接触しながら像担持体３０の表面を帯電する。画像形成装置９０は、接触帯電方式を採用している。帯電ローラー以外の接触帯電方式の帯電部としては、例えば、帯電ブラシが挙げられる。なお、帯電部は非接触方式であってもよい。非接触方式の帯電部としては、例えば、コロトロン帯電器及びスコロトロン帯電器が挙げられる。
【０１８９】
露光部４４は、帯電された像担持体３０の表面を露光する。これにより、像担持体３０の表面に静電潜像が形成される。静電潜像は、画像形成装置９０に入力された画像データに基づいて形成される。
【０１９０】
現像部４６は、像担持体３０の表面にトナーを供給する。これにより、現像部４６は、静電潜像をトナー像として現像する。これにより、像担持体３０が、トナー像を担持する。現像剤は一成分現像剤であっても二成分現像剤であってもよい。現像剤が一成分現像剤である場合、現像部４６は、像担持体３０の表面に形成された静電潜像に一成分現像剤であるトナーを供給する。現像剤が二成分現像剤である場合、現像部４６は、像担持体３０の表面に形成された静電潜像に、二成分現像剤に含まれるトナーとキャリアとのうちトナーを供給する。
【０１９１】
像担持体３０の表面における所定の箇所が露光部４４によって露光されてから現像部４６によって現像されるまでの時間（以下、露光と現像との間のプロセス時間と記載することがある）は、１００ミリ秒以下であることが好ましい。露光と現像との間のプロセス時間は、より具体的には、露光部４４が照射する露光光が像担持体３０の表面における所定の箇所に照射され始めてから、現像部４６によってこの所定の箇所にトナーが供給され始めるまでの時間である。像担持体３０の表面における所定の箇所は、例えば、像担持体３０の周面の露光される領域における１つの点である。露光と現像との間のプロセス時間は、像担持体３０の周速と対応する。
【０１９２】
通常、露光と現像との間のプロセス時間が１００ミリ秒以下であると、像担持体の周速が速く、像担持体の感光層中に電荷が残存し易い。そのため、露光メモリーに起因する画像不良が発生し易い。しかし、画像形成装置９０は、像担持体３０として第１実施形態に係る感光体１を備える。感光体１は、露光メモリーに起因する画像不良を抑制することができる。このため、像担持体３０として感光体１を備える画像形成装置９０は、露光と現像との間のプロセス時間が１００ミリ秒以下であっても、露光メモリーに起因する画像不良を抑制することができる。
【０１９３】
露光と現像との間のプロセス時間は、０ミリ秒より大きく１００ミリ秒以下であることが好ましく、５０ミリ秒以上９０ミリ秒以下であることがより好ましく、６５ミリ秒以上７０ミリ秒以下であることが更に好ましい。
【０１９４】
転写ベルト３８は、像担持体３０と転写部４８との間に記録媒体Ｍを搬送する。転写ベルト３８は、無端状のベルトである。転写ベルト３８は、矢符方向（時計回り）に回転可能に設けられる。
【０１９５】
転写部４８は、現像部４６によって現像されたトナー像を、像担持体３０の表面から被転写体へ転写する。被転写体は、記録媒体Ｍである。転写部４８としては、例えば、転写ローラーが挙げられる。
【０１９６】
転写部４８が像担持体３０の表面から被転写体である記録媒体Ｍにトナー像を転写し終えた像担持体３０の表面の領域は、除電されることなく、帯電部４２によって再び帯電される。即ち、画像形成装置９０は、いわゆる除電レス方式を採用することができる。通常、除電レス方式を採用する画像形成装置では、像担持体の感光層中に電荷が残留し易い。そのため、露光メモリーに起因する画像不良が発生し易い。しかし、画像形成装置９０は、像担持体３０として第１実施形態に係る感光体１を備える。感光体１は、露光メモリーに起因する画像不良の発生を抑制することができる。このため、像担持体３０として感光体１を備える画像形成装置９０は、除電レス方式を採用しても、露光メモリーに起因する画像不良の発生を抑制することができる。
【０１９７】
定着部３６は、転写部４８によって記録媒体Ｍに転写された未定着のトナー像を、加熱及び／又は加圧する。定着部３６は、例えば、加熱ローラー及び／又は加圧ローラーである。トナー像を加熱及び／又は加圧することにより、記録媒体Ｍにトナー像が定着する。その結果、記録媒体Ｍに画像が形成される。
【０１９８】
以上、画像形成装置の一例について説明したが、画像形成装置は、上述した画像形成装置９０に限定されない。上述した画像形成装置９０はカラー画像形成装置であったが、画像形成装置はモノクロ画像形成装置であってもよい。この場合、画像形成装置は、例えば画像形成ユニットを１つだけ備えていればよい。また、上述した画像形成装置９０はタンデム方式を採用していたが、画像形成装置は例えばロータリー方式を採用してもよい。また、上述した画像形成装置９０は直接転写方式を採用していたが、画像形成装置は例えば中間転写方式を採用してもよい。この場合、転写部は一次転写部及び二次転写部に相当し、被転写体は記録媒体及び転写ベルトに相当する。
【０１９９】
＜第３実施形態：プロセスカートリッジ＞
第３実施形態に係るプロセスカートリッジについて説明する。第３実施形態に係るプロセスカートリッジは、第１実施形態に係る感光体を備える。以下、図３を引き続き参照して、第３実施形態に係るプロセスカートリッジの一例について説明する。プロセスカートリッジは、画像形成用のカートリッジである。プロセスカートリッジは、画像形成ユニット４０ａ〜４０ｄの各々に相当する。プロセスカートリッジは、像担持体３０を備える。像担持体３０は、第１実施形態に係る感光体１である。プロセスカートリッジは、感光体１に加えて、帯電部４２、露光部４４、現像部４６及び転写部４８からなる群より選択される少なくとも１つを更に備えていてもよい。プロセスカートリッジには、クリーニング部（不図示）及び除電部（不図示）の一方又は両方が更に備えられてもよい。プロセスカートリッジは、画像形成装置９０に対して着脱自在に設計される。そのため、プロセスカートリッジは取り扱いが容易であり、感光体１の感度特性等が劣化した場合に、感光体１を含めて容易かつ迅速に交換することができる。以上、図３を参照して、第３実施形態に係るプロセスカートリッジについて説明した。
【実施例】
【０２００】
以下、実施例を用いて本発明を更に具体的に説明する。しかし、本発明は実施例の範囲に何ら限定されない。
【０２０１】
＜感光層を形成するための材料＞
感光体の感光層を形成するための材料として、以下の電子輸送剤、正孔輸送剤、電荷発生剤、添加剤及びバインダー樹脂を準備した。
【０２０２】
（電子輸送剤）
電子輸送剤として、第１実施形態で説明した化合物（ＥＴ１）〜（ＥＴ３）を準備した。
【０２０３】
（正孔輸送剤）
正孔輸送剤として、第１実施形態で説明した化合物（１４−ＨＴ１）、（１４−ＨＴ２）、（１２−ＨＴ３）、（１２−ＨＴ４）、（１２−ＨＴ５）、（１２−ＨＴ６）、（１６−ＨＴ７）、（１１−ＨＴ８）、（１１−ＨＴ９）、（１２−ＨＴ１０）、（１２−ＨＴ１１）、（１２−ＨＴ１２）、（１５−ＨＴ１３）、（１５−ＨＴ１４）、（１５−ＨＴ１５）、（１３−ＨＴ１６）、（１３−ＨＴ１７）、（１２−ＨＴ１８）、（１７−ＨＴ１９）又は（１８−ＨＴ２１）を準備した。また、正孔輸送剤として、化学式（ＨＴ２０）で表される化合物（以下、化合物（ＨＴ２０）と記載することがある）も準備した。
【０２０４】
【化３１】
2019132963.tif 000035
【０２０５】
（電荷発生剤）
電荷発生剤として、Ｙ型チタニルフタロシアニン及びＸ型無金属フタロシアニンを準備した。Ｙ型チタニルフタロシアニンは、第１実施形態で述べた化学式（ＣＧ１）で表され、Ｙ型の結晶構造を有するチタニルフタロシアニン（以下、化合物（ＣＧ１）と記載することがある）であった。Ｘ型無金属フタロシアニンは、第１実施形態で述べた化学式（ＣＧ２）で表され、Ｘ型の結晶構造を有する無金属フタロシアニン（以下、化合物（ＣＧ２）と記載することがある）であった。
【０２０６】
（添加剤）
添加剤として、実施形態で説明したベンゾトリアゾール系紫外線吸収剤である化合物（ＡＤ１）及び（ＡＤ２）と、ヒンダードフェノール系酸化防止剤である化合物（ＡＤ３）〜（ＡＤ５）とを準備した。より具体的には、化合物（ＡＤ１）〜（ＡＤ４）としては、各々、株式会社ＡＤＥＫＡ製「アデカスタブ（登録商標）  ＬＡ−３６」、株式会社ＡＤＥＫＡ製「アデカスタブ（登録商標）  ＬＡ−２９」、ＢＡＳＦジャパン株式会社製「ＩＲＧＡＮＯＸ（登録商標）  １０１０」、及びＢＡＳＦジャパン株式会社製「ＩＲＧＡＮＯＸ（登録商標）  １０７６」を用いた。
【０２０７】
（バインダー樹脂）
バインダー樹脂として、実施形態で説明したポリカーボネート樹脂（Ｒ１）を準備した。ポリカーボネート樹脂（Ｒ１）は、化学式（Ｒ１）で表される繰り返し単位のみを有していた。ポリカーボネート樹脂（Ｒ１）の粘度平均分子量は、４０，０００であった。
【０２０８】
＜感光体の製造＞
感光層を形成するための材料を用いて、感光体（Ａ−１）〜（Ａ−３４）及び（Ｂ−１）〜（Ｂ−４）の各々を製造した。
【０２０９】
（感光体（Ａ−１）の製造）
容器内に、電荷発生剤としての化合物（ＣＧ１）４質量部、正孔輸送剤としての化合物（１４−ＨＴ１）１５０質量部、電子輸送剤としての化合物（ＥＴ１）７５質量部、添加剤としての化合物（ＡＤ１）５質量部、バインダー樹脂としてのポリカーボネート樹脂（Ｒ１）１００質量部及び溶剤としてのテトラヒドロフラン８００質量部を投入した。容器の内容物を、ボールミルを用いて５０時間混合して、溶剤に材料を分散させた。これにより、感光層用塗布液を得た。感光層用塗布液を導電性基体（アルミニウム製のドラム状支持体、直径３０ｍｍ、全長２４７．５ｍｍ）上に、ディップコート法を用いて塗布した。塗布した感光層用塗布液を、１２０℃で６０分間熱風乾燥させた。これにより、導電性基体上に、単層の感光層（膜厚２８μｍ）を形成した。その結果、感光体（Ａ−１）が得られた。
【０２１０】
（感光体（Ａ−２）〜（Ａ−３４）及び（Ｂ−１）〜（Ｂ−４）の製造）
次の点を変更した以外は、感光体（Ａ−１）の製造と同じ方法で、感光体（Ａ−２）〜（Ａ−３４）及び（Ｂ−１）〜（Ｂ−４）の各々を製造した。感光体（Ａ−１）の製造においては、電荷発生剤として化合物（ＣＧ１）を使用したが、感光体（Ａ−２）〜（Ａ−３４）及び（Ｂ−１）〜（Ｂ−４）の各々の製造においては表３〜表４に示す種類の電荷発生剤を使用した。感光体（Ａ−１）の製造においては、正孔輸送剤として１５０質量部の化合物（１４−ＨＴ１）を使用し、電子輸送剤として７５質量部の化合物（ＥＴ１）を使用し、添加剤として化合物（ＡＤ１）を使用した。一方、感光体（Ａ−２）〜（Ａ−３４）及び（Ｂ−１）〜（Ｂ−４）の各々の製造においては表３〜表４に示す種類及び量の正孔輸送剤、電子輸送剤及び添加剤を使用した。
【０２１１】
＜光応答時間の測定＞
感光体（Ａ−１）〜（Ａ−３４）及び（Ｂ−１）〜（Ｂ−４）の各々の光応答時間を測定した。光応答性時間の測定環境は、温度２５℃及び相対湿度５０％ＲＨの環境下であった。
【０２１２】
図４を参照して、感光体１の光応答時間の測定方法を説明する。図４は、感光体１の光応答時間の測定装置５０を示す。測定装置５０は、帯電装置５２と、露光装置５４と、透明プローブ５６と、電位検出装置５８とを備える。測定装置５０として、ドラム感度試験機（ジェンテック株式会社製）を用いた。まず、感光体１（具体的には、感光体（Ａ−１）〜（Ａ−３４）及び（Ｂ−１）〜（Ｂ−４）の何れか）を測定装置５０に装着した。
【０２１３】
帯電装置５２によって、感光体１の感光層３の表面３ａを＋８００Ｖに帯電した。これにより、感光層３の表面３ａが帯電位置Ａで＋８００Ｖに帯電した。帯電位置Ａは、帯電装置５２と、感光層３の表面３ａとが接触する位置であった。
【０２１４】
帯電位置Ａから露光位置Ｂへ向かう方向（図４において実線の矢印で示す方向）に感光体１を回転させて、帯電された感光層３の表面３ａを、露光位置Ｂに移動させた。露光位置Ｂは、パルス光が照射される位置であった。移動後、感光体１の回転を止め、感光体１の位置を固定した。感光層３の表面３ａの電位（表面電位）の測定は、感光体１を固定した状態で実行された。露光位置Ｂで、帯電された感光層３の表面３ａに露光装置５４がパルス光（波長７８０ｎｍ、半値幅４０マイクロ秒）を照射した。パルス光の光強度を設定は、＋８００Ｖに帯電された感光層３の表面３ａにパルス光が照射されてから４００ミリ秒後に、感光層３の表面電位が＋８００Ｖから＋２００Ｖとなる強度とした。パルス光の照射は１回であった。即ち、１パルスを照射した。露光装置５４の光源としてキセノンフラッシュランプ（浜松ホトニクス株式会社製「Ｃ４４７９」）を用いた。パルス光の波長及び光強度は、光学フィルター（不図示）により調整した。なお、厳密には、帯電装置５２によって感光層３の表面３ａを＋８００Ｖよりわずかに大きい値に帯電させた。次いで、所定の時間を経過させて、感光層３の表面電位が＋８００Ｖまで暗減衰した時点で、露光装置５４によって、パルス光を感光層３の表面３ａに照射した。
【０２１５】
透明プローブ５６によって、感光層３の表面電位を測定した。透明プローブ５６は、パルス光の光軸上に設置され、パルス光を透過させた。図４中、露光装置５４から感光体１へ向かう破線の矢印は、パルス光の光軸を示す。透明プローブ５６として、プローブ（トレック株式会社製「３６２９Ａ」）を用いた。
【０２１６】
電位検出装置５８は、透明プローブ５６と電気的に接続されていた。電位検出装置５８によって、透明プローブ５６が測定した時間ごとの感光層３の表面電位を得た。これにより、感光層３の表面電位の減衰曲線を得た。得られた減衰曲線から、パルス光が感光層３の表面３ａに照射されてから感光層３の表面電位が＋８００Ｖから＋４００Ｖに減衰するまでの時間τを得た。得られた時間τを、光応答時間とした。以上、図４を参照して、感光体１の光応答時間の測定方法を説明した。測定された感光体の光応答時間を、表３〜表４に示す。
【０２１７】
＜露光メモリーに起因する画像不良＞
感光体（Ａ−１）〜（Ａ−３４）及び（Ｂ−１）〜（Ｂ−４）の各々に対して、露光メモリーに起因する画像不良が抑制されているか否かを評価した。露光メモリーに起因する画像不良の評価は、温度１０℃及び相対湿度１５％ＲＨの環境下で行った。
【０２１８】
感光体を評価機に装着した。評価機として、カラー画像形成装置（京セラドキュメントソリューションズ株式会社製「ＦＳ−Ｃ５２５０ＤＮ」）の改造機を用いた。改造機の改造点は、クリーニングブレードを取り外したこと、除電部（具体的には、除電ランプ）を取り外したことであった。即ち、この評価機は、除電部と、クリーニング部としてのクリーニングブレードとを備えていなかった。この評価機は、帯電部としてスコロトロン帯電器を備えていた。帯電電位を＋７００Ｖに設定した。露光と現像との間のプロセス時間が７２ミリ秒となるように、感光体の周速を調整した。
【０２１９】
図５を参照して、露光メモリーに起因する画像不良の評価に使用した評価用画像７０を説明する。図５は、評価用画像７０を示す。評価用画像７０は、第１領域７２及び第２領域７４を含む。第１領域７２は、像担持体の１周目に形成される画像の領域に相当する。第１領域７２は、第１画像７６を含む。第１画像７６は、ドーナツ型のソリッド画像（画像濃度１００％）から構成される。このソリッド画像は、２つの同心円の１組から構成される。第２領域７４は、像担持体の２周目に形成される画像の領域に相当する。第２領域７４は第２画像７８を含む。第２画像７８は、全面ハーフトーン画像（画像濃度４０％）から構成される。
【０２２０】
次に、図６を参照して、露光メモリーに起因する画像不良が発生した画像８０を説明する。図６は、露光メモリーに起因する画像不良が発生した画像８０を示す。画像８０は、評価用画像７０で説明した第１領域７２、第２領域７４、第１画像７６及び第２画像７８を含む。評価用画像７０を印刷して露光メモリーに起因する画像不良が発生した場合には、第２領域７４に第２画像７８が印刷されるべきところ、第２領域７４の第２画像７８中にゴースト画像Ｇが現れる。ゴースト画像Ｇの画像濃度は、第２画像７８に比べて濃い。ゴースト画像Ｇは、第１領域７２の露光領域の第１画像７６を反映して設計画像濃度よりも濃くなった、露光メモリーに起因する画像不良である。
【０２２１】
まず、評価機を用いて、３０００枚の記録媒体（Ａ４サイズの紙）に、２０秒間隔で、画像（印字率４％の印字パターン画像）を印刷した。３０００枚の記録媒体に印刷した後、１枚の記録媒体（Ａ４サイズの紙）に、図５で示す評価用画像７０を印刷した。印刷した評価用画像７０を肉眼で観察し、露光メモリーに起因する画像不良の発生の有無を確認した。具体的には、評価用画像７０の第２領域７４に、第１画像７６に対応したゴースト画像Ｇが発生したか否かを確認した。評価用画像７０の観察結果から下記基準に基づいて、露光メモリーに起因する画像不良を抑制できているか評価した。評価結果を表５及び表６に示す。なお、評価Ａ〜Ｃを合格とした。
【０２２２】
（露光メモリーに起因する画像不良の評価基準）
評価Ａ：第１画像７６に対応したゴースト画像Ｇが観察されなかった。
評価Ｂ：第１画像７６に対応したゴースト画像Ｇがわずかに観察された。
評価Ｃ：第１画像７６に対応したゴースト画像Ｇが観察されたが、実用上問題のない水準であった。
評価Ｄ：第１画像７６に対応したゴースト画像Ｇが明確に観察され、実用上問題のある水準であった。
【０２２３】
＜電位安定性＞
感光体（Ａ−１）〜（Ａ−３４）及び（Ｂ−１）〜（Ｂ−４）の各々に対して、電位安定性を評価した。電位安定性の評価は、温度１０℃及び相対湿度１５％ＲＨの環境下で行った。
【０２２４】
まず、感光体を評価機に装着した。評価機として、露光メモリーに起因する画像不良の評価に用いた評価機と同様のものを用いた。帯電電位を＋７００Ｖに設定した。露光と現像との間のプロセス時間が７２ミリ秒となるように、感光体の周速を調整した。
【０２２５】
白紙３枚を印刷し、各々の印刷時における現像位置の表面電位を合計３回測定した。３回の測定の平均値を印字試験前の表面電位Ｖ01（単位：＋Ｖ）とした。次いで、１０，０００枚の記録媒体（Ａ４サイズ用紙）に、１５秒間隔で印字パターン（印字率１％）を印刷する印字試験を行った。印字試験の直後に、白紙３枚を印刷し、各々の印刷時における現像位置の表面電位を合計３回測定した。３回の測定の平均値を印字試験後の表面電位Ｖ02（単位：＋Ｖ）とした。印字試験前の表面電位Ｖ01から印字試験後の表面電位Ｖ02を引いた値（Ｖ01−Ｖ02）から下記基準に基づいて、電位安定性を評価した。評価結果を表５及び表６に示す。なお、評価Ａ及びＢを合格とした。
【０２２６】
（電位安定性の評価基準）
評価Ａ：Ｖ01−Ｖ02＜６０Ｖ
評価Ｂ：６０Ｖ≦Ｖ01−Ｖ02＜１３０Ｖ
評価Ｃ：１３０Ｖ≦Ｖ01−Ｖ02
【０２２７】
表３〜表４中、ＣＧＭ、ＨＴＭ、ＥＴＭ、部及びｗｔ％は、各々、電荷発生剤、正孔輸送剤、電子輸送剤、質量部及び質量％を示す。また、表３で示す感光体（Ａ−７）の正孔輸送剤の種類「１２−ＨＴ３／１４−ＨＴ１」及び含有量「７５／７５」は、正孔輸送剤として、化合物（１２−ＨＴ３）及び（１４−ＨＴ１）を７５質量部ずつ含有することを示す。同様に、表３で示す感光体（Ａ−１４）の正孔輸送剤の種類「１４−ＨＴ１／１２−ＨＴ１０」及び含有量「７５／７５」は、正孔輸送剤として、化合物（１４−ＨＴ１）及び（１２−ＨＴ１０）を７５質量部ずつ含有することを示す。更に、表４で示す感光体（Ａ−３１）の添加剤の種類「ＡＤ１／ＡＤ３」及び含有量「２．５／２．５」は、添加剤として、化合物（ＡＤ１）及び（ＡＤ３）を２．５質量部ずつ含有することを示す。
【０２２８】
表４中、感光体（Ｂ−４）の添加剤の種類及び含有量の「−」は、添加剤を含有していないことを示す。
【０２２９】
表３〜表４中、ＨＴＭの「含有率」は、感光層の質量に対する正孔輸送剤の含有率を示す。感光層の質量に対する正孔輸送剤の含有率は、計算式「含有率（単位：質量％）＝１００×正孔輸送剤の量（単位：質量部）／［電荷発生剤の量（単位：質量部）＋正孔輸送剤の量（単位：質量部）＋電子輸送剤の量（単位：質量部）＋バインダー樹脂の量（単位：質量部）］」から求めた。
【０２３０】
表３〜表４中、「比率ｍHTM／ｍETM」は、電子輸送剤の質量ｍETMに対する正孔輸送剤の質量ｍHTMの比率を示す。比率ｍHTM／ｍETMは、計算式「比率ｍHTM／ｍETM＝正孔輸送剤の量（単位：質量部）／電子輸送剤の量（単位：質量部）」から求めた。
【０２３１】
表３〜表４中、「比率（ｍHTM＋ｍETM）／ｍR」は、バインダー樹脂の質量ｍBに対する電子輸送剤及び正孔輸送剤の合計質量（質量ｍETM＋質量ｍHTM）の比率を示す。比率（ｍHTM＋ｍETM）／ｍRは、計算式「比率（ｍHTM＋ｍETM）／ｍR＝［正孔輸送剤の量（単位：質量部）＋電子輸送剤の量（単位：質量部）＋添加剤の量（単位：質量部）］／バインダー樹脂の量（単位：質量部）」から求めた。
【０２３２】
【表３】
2019132963.tif 000036
【０２３３】
【表４】
2019132963.tif 000037
【０２３４】
【表５】
2019132963.tif 000038
【０２３５】
【表６】
2019132963.tif 000039
【０２３６】
感光体（Ａ−１）〜（Ａ−３４）は、各々、導電性基体と、単層の感光層とを備えていた。感光層は、電荷発生剤と、正孔輸送剤と、電子輸送剤と、添加剤と、バインダー樹脂とを含有していた。光応答時間は、０．０５ミリ秒以上０．８５ミリ秒以下であった。感光体（Ａ−１）〜（Ａ−３４）の各々の感光層は、添加剤として、紫外線吸収剤及び酸化防止剤のうち少なくとも１種を含有していた。そのため、表５に示すように、感光体（Ａ−１）〜（Ａ−３４）の各々では、露光メモリーに起因する画像不良の抑制が評価Ａ〜Ｃであり、かつ電位安定性が評価Ａ又はＢであり、いずれも合格であった。即ち、感光体（Ａ−１）〜（Ａ−３４）の各々は、露光メモリーに起因する画像不良を抑制でき、かつ電位安定性に優れていた。
【０２３７】
一方、感光体（Ｂ−１）〜（Ｂ−３）の各々は、光応答時間が０．８５ミリ秒超であった。そのため、表６に示すように、感光体（Ｂ−１）〜（Ｂ−３）の各々では、露光メモリーに起因する画像不良の抑制がいずれも評価Ｄであった。即ち、感光体（Ｂ−１）〜（Ｂ−３）の各々は、露光メモリーに起因する画像不良を十分に抑制できなかった。また、感光体（Ｂ−３）は、電位安定性が評価Ｃであった。即ち、感光体（Ｂ−３）は、電位安定性が十分ではなかった。
【０２３８】
感光体（Ｂ−４）は、感光層が添加剤を含有していなかった。そのため、表６に示すように、感光体（Ｂ−４）は、電位安定性が評価Ｃであった。即ち、感光体（Ｂ−４）は、電位安定性が十分ではなかった。
【０２３９】
以上のことから、本発明に係る感光体によれば、露光メモリーに起因する画像不良を抑制でき、かつ電位安定性に優れることが示された。また、本発明に係るプロセスカートリッジ及び画像形成装置によれば、露光メモリーに起因する画像不良を抑制でき、かつ電位安定性に優れることが示された。
【産業上の利用可能性】
【０２４０】
本発明に係る感光体は、画像形成装置に利用することができる。本発明に係るプロセスカートリッジ及び画像形成装置は、記録媒体に画像を形成するために利用することができる。
【符号の説明】
【０２４１】
１        ：電子写真感光体
２        ：導電性基体
３        ：感光層
３ａ      ：感光層の表面
３０      ：像担持体
４２      ：帯電部
４４      ：露光部
４６      ：現像部
４８      ：転写部
９０      ：画像形成装置
【図１】
2019132963.tif 000052
【図２】
2019132963.tif 000053
【図３】
2019132963.tif 000054
【図４】
2019132963.tif 000055
【図５】
2019132963.tif 000056
【図６】
2019132963.tif 000057